(57)【要約】  本発明は、少なくとも１つのポリマー樹脂および０．１から９５重量％の少なくとも１つの表面反応性白色無機物質を含むポリマー組成物、表面反応性白色無機物質の調製方法、該方法から得られる表面反応性白色無機物質、該ポリマー組成物および／または表面反応性白色無機物質を含むファイバおよび／またはフィラメントおよび／またはフィルムおよび／またはスレッドおよび／または通気性フィルム、該ポリマー組成物および／または該表面反応性白色無機物質および／または該ファイバおよび／またはフィラメントおよび／またはフィルムおよび／またはスレッドおよび／または通気性フィルムを含む物品、並びに表面反応性白色無機物質含有粒子の親水性および／または吸湿感受性を低減するためのリン酸エステル混合物の使用に関する。
2016513159.tif 000002
【特許請求の範囲】
【請求項１】
ポリマー組成物であって、
ａ）少なくとも１つのポリマー樹脂、および
ｂ）ポリマー組成物の全重量に基づいて、０．１から９５重量％の少なくとも１つの表面反応性白色無機物質であって、該少なくとも１つの表面反応性白色無機物質が
ｉ）≦７．５μｍの重量メジアン粒径ｄ５０を有し、表面反応性白色無機物質含有粒子の全乾燥重量に基づき、２０℃（±２℃）で０．１重量％未満の水中での溶解度を有する表面反応性白色無機物質含有粒子を含み、
ｉｉ）≦０．８ｍｇ／ｇの吸湿感受性を有し、
ｉｉｉ）≧２５０℃の揮発性物質発生温度を有し、かつ
ｉＶ）＋２３℃（±２℃）で沈降法によって測定された、水：エタノールの体積比が、８：２よりも小さい親水性を有し、
該少なくとも１つの表面反応性白色無機物質は、表面反応性白色無機物質含有粒子の表面の少なくとも一部に、１つ以上のリン酸モノエステルおよびその塩反応生成物、並びに１つ以上のリン酸ジエステルおよびその塩反応生成物のリン酸エステル混合物を含み、リン酸エステル混合物中の１つ以上のリン酸モノエステルおよびその塩反応生成物対１つ以上のリン酸ジエステルおよびその塩反応生成物のモル比は１：１から１：１００であり、且つ、該少なくとも１つの表面反応性白色無機物質は、該少なくとも１つの表面反応性白色無機物質の全乾燥重量に基づき、少なくとも０．１重量％の量のリン酸エステル混合物を含む、ポリマー組成物。
【請求項２】
該少なくとも１つの表面反応性白色無機物質の表面反応性白色無機物質含有粒子が、ＩＳＯ  ２４６９に従い測定した少なくとも７０％の輝度Ｒ４５７を有する無機粒子であり、好ましくは該少なくとも１つの表面反応性白色無機物質の表面反応性白色無機物質含有粒子が、炭酸カルシウム含有粒子であり、より好ましくは該少なくとも１つの表面反応性白色無機物質の炭酸カルシウム粒子が、重質炭酸カルシウム（ＧＣＣ）、沈降炭酸カルシウム（ＰＣＣ）およびそれらの混合物から選択される、請求項１に記載のポリマー組成物。
【請求項３】
該少なくとも１つの表面反応性白色無機物質は、
ｉ）該少なくとも１つの表面反応性白色無機物質の全乾燥重量に基づいて、≧９０重量％、好ましくは≧９５重量％、最も好ましくは≧９７．５重量％の量の表面反応性白色無機物質含有粒子、および／または
ｉｉ）該少なくとも１つの表面反応性白色無機物質の全乾燥重量に基づいて、０．１から５重量％、好ましくは０．２％から３重量％、最も好ましくは０．３から２重量％の量のリン酸エステル混合物
を含む、請求項１または２に記載のポリマー組成物。
【請求項４】
リン酸エステル混合物中の１つ以上のリン酸モノエステルおよびその塩反応生成物対１つ以上のリン酸ジエステルおよびその塩反応生成物のモル比は、１：１．１から１：８０、好ましくは１：１．１から１：６０、より好ましくは１：１．１から１：４０、さらにより好ましくは１：１．１から１：２０、最も好ましくは１：１．１から１：１０である、請求項１から３のいずれか一項に記載のポリマー組成物。
【請求項５】
リン酸エステル混合物が、１つ以上のリン酸トリエステル、並びに／またはリン酸およびその塩反応生成物をさらに含む、請求項１から４のいずれか一項に記載のポリマー組成物。
【請求項６】
ｉ）１つ以上のリン酸モノエステルが、アルコール置換基中、Ｃ６からＣ３０、好ましくはＣ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された１つのアルコール分子でモノエステル化されたｏ−リン酸分子からなり、および／または
ｉｉ）１つ以上のリン酸ジエステルが、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された２つのアルコール分子でジエステル化されたｏ−リン酸分子からなり、および／または
ｉｉｉ）１つ以上のリン酸トリエステルが、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された３つのアルコール分子でトリエステル化されたｏ−リン酸分子からなる、請求項１から５のいずれか一項に記載のポリマー組成物。
【請求項７】
リン酸エステル混合物が、塩反応生成物、例えば、リン酸モノエステルのストロンチウム、カルシウム、マグネシウムおよび／またはアルミニウム塩を１つ以上、リン酸ジエステルのストロンチウム、カルシウム、マグネシウムおよび／またはアルミニウム塩を１つ以上、並びに場合によりリン酸のストロンチウム、カルシウム、マグネシウムおよび／またはアルミニウム塩を１つ以上含む、請求項１から６のいずれか一項に記載のポリマー組成物。
【請求項８】
少なくとも１つのポリマー樹脂が、少なくとも１つの熱可塑性ポリマーであり、好ましくはポリオレフィン、ポリアミド、ハロゲン含有ポリマーおよび／またはポリエステルのホモポリマーおよび／またはコポリマーを含む群から選択される熱可塑性ポリマーである、請求項１から７のいずれか一項に記載のポリマー組成物。
【請求項９】
請求項１から７のいずれか一項に定義された表面反応性白色無機物質を製造する方法であって、
（ａ）請求項１または２のいずれか一項に定義した、≦７．５μｍの重量メジアン粒径ｄ５０を有し、表面反応性白色無機物質含有粒子の全乾燥重量に基づき、２０℃（±２℃）で０．１重量％未満の水中での溶解度を有する表面反応性白色無機物質含有粒子を提供する段階、
（ｂ）１つ以上のリン酸モノエステルおよび１つ以上のリン酸ジエステル、並びに場合により１つ以上のリン酸トリエステルおよび／またはリン酸を含む、リン酸エステル混合物を提供する段階であって、リン酸エステル混合物中の１つ以上のリン酸モノエステル対１つ以上のリン酸ジエステルのモル比が１：１から１：１００である段階、
（ｃ）１つ以上のリン酸モノエステルおよびその塩反応生成物、並びに１つ以上のリン酸ジエステルおよびその塩反応生成物、並びに場合により１つ以上のリン酸トリエステルおよび／またはリン酸およびその塩反応生成物を含むリン酸エステル混合物が、段階（ａ）の表面反応性白色無機物質含有粒子の表面の少なくとも一部上に形成されるように、１つ以上の段階で、段階（ａ）の表面反応性白色無機物質含有粒子を段階（ｂ）のリン酸エステル混合物と接触させる段階
を含み、
段階（ｃ）の前および／または間に、段階（ｂ）のリン酸エステル混合物が液体であるように温度が調整される方法。
【請求項１０】
段階（ｃ）の表面反応性白色無機物質含有粒子をリン酸エステル混合物と接触させる段階が、２０から２００℃、好ましくは９０から２００℃、より好ましくは１００から１５０℃、最も好ましくは１１０から１３０℃の温度で行われる、請求項９に記載の方法。
【請求項１１】
ｉ）１つ以上のリン酸モノエステルが、アルコール置換基中、Ｃ６からＣ３０、好ましくはＣ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された１つのアルコール分子でモノエステル化されたｏ−リン酸分子からなり、および／または
ｉｉ）１つ以上のリン酸ジエステルが、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択されたアルコール２分子でジエステル化されたｏ−リン酸分子からなり、および／または
ｉｉｉ）１つ以上のリン酸トリエステルが、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択されたアルコール３分子でトリエステル化されたｏ−リン酸分子からなる、請求項９または１０に記載の方法。
【請求項１２】
ファイバおよび／またはフィラメントおよび／またはフィルムおよび／またはスレッドおよび／または通気性フィルムを製造する方法であって、
ａ）請求項１から８のいずれか一項に記載のポリマー組成物を提供する段階、および
ｂ）段階ａ）のポリマー組成物を、該ポリマー組成物がファイバおよび／またはフィラメントおよび／またはフィルムおよび／またはスレッドおよび／または通気性フィルムに変換される条件に供する段階
を少なくとも含む方法。
【請求項１３】
請求項９から１１のいずれか一項に記載の方法で得られる表面反応性白色無機物質。
【請求項１４】
請求項１から８のいずれか一項に記載のポリマー組成物および／または請求項１３に記載の表面反応性白色無機物質を含む、ファイバおよび／またはフィラメントおよび／またはフィルムおよび／またはスレッドおよび／または通気性フィルム。
【請求項１５】
請求項１から８のいずれか一項に記載のポリマー組成物および／または請求項１３に記載の表面反応性白色無機物質および／または請求項１４に記載のファイバおよび／またはフィラメントおよび／またはフィルムおよび／またはスレッドおよび／または通気性フィルムを含む物品であって、前記物品は、衛生製品、医療およびヘルスケア製品、フィルタ製品、ジオテキスタイル製品、農業および園芸製品、衣料品、靴および荷物の製品、家庭用および工業用製品、包装製品、建造物等を含む群から選択される物品。
【請求項１６】
表面反応性白色無機物質含有粒子の親水性および／または吸湿感受性を低減するための、請求項９に定義されたリン酸エステル混合物の使用。
【発明の詳細な説明】
【技術分野】
【０００１】
本発明は、少なくとも１つのポリマー樹脂および０．１から９５重量％の少なくとも１つの表面反応性白色無機物質を含むポリマー組成物、表面反応性白色無機物質の製造方法、該方法により得ることができる表面反応性白色無機物質、該ポリマー組成物および／または表面反応性白色無機物質を含むファイバおよび／またはフィラメントおよび／またはフィルムおよび／またはスレッド（ｔｈｒｅａｄ、糸）および／または通気性フィルム、該ポリマー組成物および／または表面反応性白色無機物質および／またはファイバおよび／またはフィラメントおよび／またはフィルムおよび／またはスレッドおよび／または通気性フィルムを含む物品、並びに表面反応性白色無機物質含有粒子の親水性および／または吸湿感受性を減少させるためのリン酸エステル混合物の使用に関する。
【背景技術】
【０００２】
実際には、充填材、特に炭酸カルシウム含有充填材は、多くの場合、通常、ポリエチレン（ＰＥ）、ポリプロピレン（ＰＰ）、ポリウレタン（ＰＵ）、ポリ塩化ビニル（ＰＶＣ）、ポリエステル（ＰＥＳ）、および／またはポリアミド（ＰＡ）製のファイバ、フィラメント、フィルム、スレッド、および／または通気性フィルムのような熱可塑性ポリマー製品中の粒状充填材として実際には使用される。しかし、充填材に疎水性コーティングを提供し、ポリマー組成物中での前記無機充填材の分散性を向上させるために、並びに場合によりこのポリマー組成物の加工性および／またはファイバ、フィラメント、フィルム、スレッドおよび／または通気性フィルムのような最終用途製品の特性を改善するために、添加剤が導入される。そのような添加剤を除外すると、得られたファイバ、フィラメント、フィルム、スレッド、および／または通気性フィルムの品質が許容できないほど低下するであろう。さらに、そのような無機充填材は、そのような無機充填材の適用中に到達する温度および／またはそのような無機充填材を含むポリマー製品の加工中に放出する揮発性物質の存在に一般的に関連することに留意すべきである。そのような揮発性物質は、例えば、
−  無機充填材に本質的に関連し（「固有の揮発性物質」）、特に水に関連する、および／または
−  例えば、無機充填材をポリマープラスチック媒体内により分散可能にするために、無機充填材の処理中に導入される（「追加の揮発性物質」）、および／または
−  固有の有機材料および／または添加された有機材料と無機充填材との反応によって生成され、そのような反応は無機充填材を含むポリマー材料の導入および／または加工中、例えば、押出または配合過程中、に到達する温度によって特に誘発されまたは高められ得る、および／または
−  固有の有機材料および／または添加された有機材料の分解によって生成され、ＣＯ２、水および場合によりこれらの有機材料の低分子量画分を形成し、そのような分解は無機充填材を含むポリマー材料の導入および／または加工中、例えば、押出または配合過程中、に到達する温度によって特に誘発されまたは高められ得る。
【０００３】
そのような揮発性物質の存在の結果として、不均一な表面およびそのためそのような充填材を含む最終ポリマー製品の品質の劣化につながる空隙のないファイバ、フィラメント、フィルム、スレッド、および／または通気性フィルムを作製することは困難である場合がある。また、揮発性物質は、そのようなファイバ、フィラメント、フィルム、スレッド、および／または通気性フィルムの引張および引裂強度の低下をもたす場合があり、外見、特に、その外見の均一性を劣化させる場合がある。さらに、揮発性物質は、配合過程で無機充填ポリマー溶融物の過剰な泡立ちを生成し得、真空抽出で不要な生成物の蓄積の原因となり、生産率が低下することを余儀なくする。
【０００４】
そのような処理された炭酸カルシウム含有充填材は、多くの文献に記載されている。例えば、国際公開第００／２０３３６号は超微細天然炭酸カルシウムに関し、これは、場合により１つもしくはいくつかの脂肪酸または１つもしくはいくつかの塩またはそれらの混合物で処理することができ、ポリマー組成物のためのレオロジー調整剤として使用される。
【０００５】
同様に、米国特許第４４０７９８６号明細書は、この炭酸カルシウムを結晶性ポリプロピレンと共に混練する際に潤滑油添加剤の添加を制限するために、およびポリプロピレンの衝撃強さを制限する炭酸カルシウム凝集体の形成を回避するために、高級脂肪酸およびその金属塩を含むことができる分散剤で表面処理された沈降炭酸カルシウムに関する。
【０００６】
レオロジー特性および接着特性が改善されたポリ塩化ビニルに基づく自動車用非たるみアンダーシール（ｕｎｄｅｒｓｅａｌ）組成物に関する欧州特許出願公開第０３２５１１４号明細書では、実施例７が無機充填材を処理するために使用される脂肪酸との組み合わせで（１：１の重量比で）、１２−ヒドロキシステアリン酸のアンモニウム塩の混合物を開示する。
【０００７】
国際公開第０３／０８２９６６号は、任意の実施形態では、ステアリン酸、ステアリン酸塩、シラン、シロキサンおよび／またはチタン酸塩で被覆されていてもいなくてもよい充填材を追加的に含むことができる架橋性および／または架橋したナノフィラー組成物に関する。そのようなナノフィラー組成物は、バリア性、強度、熱変形温度を増加させるために使用され、それにより医療、自動車、電子、建設、食品用途においてそれらが有用になる。
【０００８】
米国特許出願公開第２００２／０１０２４０４号明細書は、フタル酸エステルのような、有機化合物と一緒に、飽和および不飽和脂肪族カルボン酸およびその塩の組み合わせで、その表面上にコーティングされた分散性の炭酸カルシウム粒子を記載し、該粒子は粘度安定性および接着特性を改善するために接着剤組成物に使用される。
【０００９】
また、米国特許出願公開第２００２／０１０２４０４号明細書は、（１Ａ）少なくとも１つの飽和脂肪酸およびその塩、（１Ｂ）少なくとも１つの不飽和脂肪酸およびその塩（（１Ａ）：（１Ｂ）重量比が３０：７０から７０：３０の範囲にある）、並びに（２）フタル酸エステルのような有機化合物を含む脂肪酸混合物でその表面が被覆された炭酸カルシウム粒子を記載する。
【００１０】
国際公開第９２／０２５８７号の請求項１１は、さらなる方法の段階に進む前に炭酸カルシウム上に所望レベルの脂肪酸コーティングを最終的に生成するために、少なくとも１つの高分子量不飽和脂肪酸、または少なくとも１つの高分子量不飽和脂肪酸および少なくとも１つの高分子量不飽和脂肪酸の組み合わせの鹸化ナトリウム塩溶液を沈降炭酸カルシウムの予備加熱されたスラリーに添加してもよいことを示す。
【００１１】
特開昭５４−１６２７４６号公報の要約は、塩化ビニル組成物の熱安定性を向上させるために使用される硬質塩化ビニル樹脂、脂肪酸処理されたコロイド状炭酸カルシウム、およびステアリン酸バリウムの所定の相対量を含む組成物を開示する。
【００１２】
米国特許第４５２００７３号明細書は、コーティング材料の担体として水蒸気を用いる多孔質鉱物の圧力コーティングにより調製した、改良された疎水性コーティングを有する無機充填材を記載する。該コーティング材料は、長鎖脂肪族脂肪酸およびそれらの塩から、他の選択肢の中から、選択することができる。
【００１３】
国際公開第０１／３２７８７号は、（ａ）炭酸アルカリ土類金属および少なくとも１つの所定の脂肪族カルボン酸との反応生成物を含む第一の成分、並びに（ｂ）第１の成分よりも実質的に高い炭酸塩放出温度を有する第二の成分から形成される組成物を含む疎水性材料のコーティングをその粒子上に有するアルカリ土類金属炭酸塩材料製品が式ＣＨ３（ＣＨ２）ｍＣＯＯＲの化合物を含むことを記載する。
【００１４】
国際公開第２００８／０７７１５６号は、少なくとも１つのポリマー樹脂並びに約５ミクロン以下の平均粒径を有するおよび／または約１５ミクロン未満のトップカット（ｔｏｐ  ｃｕｔ）を有する少なくとも１つの充填材を含み、前記少なくとも１つの充填材は、スパンレイドファイバの全重量に対して約４０重量％未満の量で存在するスパンレイドファイバに関する。充填材のコーティングは、脂肪酸並びにその塩およびエステル、例えば、ステアリン酸、ステアリン酸塩、ステアリン酸アンモニウムおよびステアリン酸カルシウムから選択される少なくとも１つの有機材料として記載される。
【００１５】
出願人は、６から９個の炭素原子を有する飽和脂肪族カルボン酸およびその塩から本質的になる無機充填材の表面に位置する処理層を含む、少なくとも２５０℃の揮発性物質発生温度を提供するフィルム用途のための炭酸カルシウム含有無機充填材生成物を記載する国際公開第２０１１／１４７７７８号についても知っている。
【００１６】
出願人は、処理された無機充填材製品の表面に０．２５ｍｇ／ｍ２と５ｍｇ／ｍ２の間のアルデヒドの理論上の全重量の処理レベルで６と１４の間の炭素原子を有する１つ以上の脂肪族アルデヒドを使用して、少なくとも２２０℃の揮発性物質発生温度でのフィルム用途用の表面処理された無機充填材生成物を製造する方法を記載する国際公開第２０１１／１４７８０２号についても知っている。
【００１７】
出願人は、Ｃ８からＣ２４の脂肪族モノカルボン酸の少なくとも１つのＩＩ族またはＩＩＩ族の塩で乾燥無機充填材を処理して中間体無機充填材生成物を製造し、その後、該中間体無機充填材生成物を第２の段階で少なくとも１つのＣ８からＣ２４の脂肪族モノカルボン酸で処理して、処理された無機充填材生成物および揮発性物質を生成し、該生成物を２５℃から３００℃で０．２５質量％未満まで加熱することによって、処理された無機充填材生成物を製造する方法を記載する国際公開第２００８／１２５９５５号についても知っている。
【００１８】
出願人は、無機充填材の表面上に位置する少なくとも１つのＣ８からＣ２４の飽和脂肪族カルボン酸、および１つ以上のＣ８からＣ２４の飽和脂肪族カルボン酸の少なくとも１つの２価および／または３価カチオン塩の処理層（前記脂肪族カルボン酸塩のすべて対前記脂肪族カルボン酸のすべての重量比が５１：４９から７５：２５である）を含む表面処理された無機充填材生成物を記載する国際公開第２０１０／０２３１４４号についても知っており、処理層は少なくとも２．５ｍｇ／ｍ２の量で存在し、２５℃と２８０℃の間の全揮発性物質は０．２５重量％未満である。
【００１９】
出願人は、カルサイト（ｃａｌｃｉｔ）のための可能な表面改質剤としてリン酸塩に言及するＳｕｐａｐｈｏｌ氏らの出版物（Ｃｏｌｌｏｉｄｓ  ａｎｄ  ｓｕｒｆａｃｅｓ  Ａ２７５（２００６）１１４〜１２５）についても知っている。
【００２０】
英国特許出願公開第２３３６３６６号明細書は、充填された熱可塑性組成物、特に、押出法によって製品または物品に成形するべき充填された低密度ポリエチレン組成物に関する。粒状無機充填材が中性からアルカリ性の表面反応を有する場合には、例えば、炭酸カルシウムの場合には、疎水化剤は好ましくは、８から２８個の炭素原子を有する少なくとも１つの飽和または不飽和の炭化水素鎖を有する有機カルボン酸または部分的にもしくは完全に中和されたその塩であることがさらに記載される。
【００２１】
国際公開第２００５／０１１８５１号は、１つ以上の有機ホスフィン酸で処理された粒状無機固体に関する。粒状無機固体は好ましくは二酸化チタンである。
【００２２】
ＬＥＥ  ＣＨＩＮＧ  ＳＨＹＡ氏（マレーシアプトラ大学、２００８年１月）の修士論文は、リン酸エステルの製造のための異なる合成経路を記載する。この論文はこれらの脂肪族アルコール系リン酸エステルによる炭酸カルシウムの処理およびＰＶＣにおける充填材としてのこの処理された炭酸カルシウムの使用をさらに記載する。また、リン酸エステルを製造するためのいくつかの方法が説明されているが、ポリマー生成物の品質を向上させるためのリン酸モノエステル対リン酸ジエステルのモル比の重要性はこの論文では示されていない。
【００２３】
しかしながら、従来技術は、ポリマー組成物に適しており、以下の多面的な技術的課題を解決する無機充填材をほとんど開示していない。
−  無機充填材は、ポリマー組成物中の無機充填材の良好な分散性を必要とするポリマー組成物並びにそのようなポリマー組成物から調製された対応するファイバ、フィラメント、フィルム、スレッドおよび通気性フィルム製品に対し十分に疎水性である；
−  無機充填材は、水分吸着が例えば、≦０．８ｍｇ／ｇであるような低い吸湿感受性を有する；
−  無機充填材は、上昇した揮発性物質発生温度を特徴とする；
−  無機充填材は、２５℃と３５０℃の間で放出する揮発性物質の限定された総量を特徴とする；
−  熱暴露下での表面処理時の安全性の要件を低減することができ、および／または同等の処理温度での安全性リスクが低減されるように、同じアルキル置換基を含む脂肪族カルボン酸よりも高い引火点を特徴とする表面処理剤を同定するために；
−  無機充填材の表面上に対応するカルシウム塩を生成するために表面処理剤と接触すると少なくとも１つの無機充填材が少なくとも部分的に塩交換を受けるか否かに関係なく、前記を実現する表面処理剤を同定するために；
−  そのような無機充填材を含むファイバ、フィラメント、フィルム、スレッドおよび通気性フィルムは、引張弾性率、降伏点および破断点引張試験、破断時の伸びおよび引裂抵抗等の良好な機械的特性を示す。
【００２４】
従って、処理された無機充填材、特に、上述の技術的課題を解決し、特に、そのようなポリマー組成物から製造されたファイバ、フィラメント、フィルム、スレッド、および通気性フィルムのような最終用途製品の機械的特性を改善することができる白色無機充填材を含むポリマー組成物に対する必要性が依然として存在する。
【先行技術文献】
【特許文献】
【００２５】
【特許文献１】国際公開第００／０２０３３６号
【特許文献２】米国特許第４４０７９８６号明細書
【特許文献３】欧州特許出願公開第０３２５１１４号明細書
【特許文献４】国際公開第０３／０８２９６６号
【特許文献５】米国特許出願公開第２００２／０１０２４０４号明細書
【特許文献６】国際公開第９２／００２５８７号
【特許文献７】特開昭５４−１６２７４６号公報
【特許文献８】米国特許第４５２００７３号明細書
【特許文献９】国際公開第０１／０３２７８７号
【特許文献１０】国際公開第２００８／０７７１５６号
【特許文献１１】国際公開第２０１１／１４７７７８号
【特許文献１２】国際公開第２０１１／１４７８０２号
【特許文献１３】国際公開第２００８／１２５９５５号
【特許文献１４】国際公開第２０１０／０２３１４４号
【特許文献１５】英国特許出願公開第２３３６３６６号明細書
【特許文献１６】国際公開第２００５／０１１８５１号
【非特許文献】
【００２６】
【非特許文献１】Ｓｕｐａｐｈｏｌ氏らの出版物（Ｃｏｌｌｏｉｄｓ  ａｎｄ  ｓｕｒｆａｃｅｓ  Ａ２７５（２００６）１１４〜１２５
【非特許文献２】ＬＥＥ  ＣＨＩＮＧ  ＳＨＹＡ氏（マレーシアプトラ大学、２００８年１月）の修士論文
【発明の概要】
【発明が解決しようとする課題】
【００２７】
従って、無機充填材を含み、ファイバ、フィラメント、フィルム、スレッドおよび／または通気性フィルムのような最終用途製品に改善された機械的特性を付与するポリマー組成物を提供することが本発明の目的である。さらなる目的は、そのようなプラスチック用途に対し改善された表面特性、特に低い親水性を有する処理された無機充填材を含むポリマー組成物を提供することである。さらなる目的は、低い吸湿感受性を特徴とする処理された無機充填材を含むポリマー組成物を提供することである。なおさらなる目的は、高い揮発性物質発生温度を有する処理された無機充填材を含むポリマー組成物を提供することである。さらなる目的は、２５と３５０℃の間の温度で放出する全揮発性物質の限定された量を特徴とする処理された無機充填材を含むポリマー組成物を提供することである。本発明の他の目的は、取り扱いが容易であり、高い引火点を特徴とする表面処理剤を用いて調製した、処理された無機充填材を提供することにある。さらなる目的は、効率的なコストで穏やかな条件下で行うことができる方法、即ち、集中的な熱処理を回避すること、によって製造された、処理された無機充填材を提供することにある。さらなる目的は、本発明の以下の説明から収集することができる。
【課題を解決するための手段】
【００２８】
請求項１において本明細書に定義された主題によって上記のおよび他の目的は解決される。
【００２９】
処理された無機充填材を含む本発明のファイバ、および／またはフィラメントおよび／またはフィルムの有利な実施形態は、対応する従属請求項に定義される。
【００３０】
本願の一態様によれば、
ａ）少なくとも１つのポリマー樹脂、および
ｂ）ポリマー組成物の全重量に基づいて、０．１から９５重量％の少なくとも１つの表面反応性白色無機物質であって、該少なくとも１つの表面反応性白色無機物質は、
ｉ）≦７．５μｍの重量メジアン粒径ｄ５０を有し、表面反応性白色無機物質含有粒子の全乾燥重量に基づき、２０℃（±２℃）で０．１重量％未満の水中での溶解度を有する表面反応性白色無機物質含有粒子を含み、
ｉｉ）≦０．８ｍｇ／ｇの吸湿感受性を有し、
ｉｉｉ）≧２５０℃の揮発性物質発生温度を有し、かつ
ｉＶ）＋２３℃（±２℃）で沈降法によって測定された、水：エタノールの体積比が８：２より小さい親水性を有し、
該少なくとも１つの表面反応性白色無機物質は、表面反応性白色無機物質含有粒子の表面の少なくとも一部に、１つ以上のリン酸モノエステルおよびその塩反応生成物並びに１つ以上のリン酸ジエステルおよびその塩反応生成物のリン酸エステル混合物を含み、リン酸エステル混合物中の１つ以上のリン酸モノエステルおよびその塩反応生成物対１つ以上のリン酸ジエステルおよびその塩反応生成物のモル比は１：１から１：１００であり、且つ、該少なくとも１つの表面反応性白色無機物質は、該少なくとも１つの表面反応性白色無機物質の全乾燥重量に基づき、少なくとも０．１重量％の量のリン酸エステル混合物を含む、ポリマー組成物が提供される。
【００３１】
本発明者らは、驚くべきことに、上記ポリマー組成物が、ファイバおよび／またはフィラメントおよび／またはフィルムおよび／またはスレッドおよび／又は通気性フィルムのような最終用途製品に優れた機械的特性を付与することを見出した。特に、ポリマー組成物の一部である本発明に従った表面反応性白色無機物質は、少なくとも２５０℃という高い揮発性物質発生温度、２５と３５０℃の間の温度で放出する全揮発性物質の限定された量、および高い引火点と同様に、十分な親水性と非常に低い吸湿感受性を提供することがわかった。
【図面の簡単な説明】
【００３２】
【図１】本発明のポリマー組成物を含む本発明のファイバおよび／またはフィラメントおよび／またはフィルムおよび／またはスレッドがダートドロップ中で増加した値を示す。
【発明を実施するための形態】
【００３３】
本発明の目的に対し、以下の用語は以下の意味を有すると理解されるべきである。
【００３４】
本発明の目的に対し、用語「表面反応性白色無機物質」は、粒子表面の少なくとも一部に１つ以上のリン酸モノエステルおよびその塩反応生成物並びに１つ以上のリン酸ジエステルおよびその塩反応生成物のリン酸エステル混合物を含む表面反応性白色無機物質含有粒子を指す。
【００３５】
本願の意味における表面反応性白色無機物質の用語「無機物質」は、水不溶性である無機含有粒子を指す。用語「水不溶性」とは、表面反応性白色無機物質含有粒子の全乾燥重量に基づいて、＜０．１重量％の、２０℃（±２℃）の水中での無機物質含有粒子の溶解度を意味する。
【００３６】
本願の意味における用語「表面反応性」白色無機物質または「表面反応性」白色無機物質含有粒子は、ブレンステッド（Ｇｒｕｎｄｗｉｓｓｅｎ  Ｃｈｅｍｉｅ、Ａｌｌｇｅｍｅｉｎｅ  ｕｎｄ  ａｎｏｒｇａｎｉｓｃｈｅ  Ｃｈｅｍｉｅ、９６頁、Ａｒｎｏｌｄ  Ａｍｉ，  Ｅｒｎｓｔ  Ｋｌｅｔｔ  Ｖｅｒｌａｇ，シュトゥットガルト）に定義されているプロトン供与体である酸と反応可能な無機表面を有し、ストロンチウム、カルシウム、マグネシウムおよび／またはアルミニウムカチオンのような２価および／または３価のカチオンと、炭酸塩、ホウ酸塩および／または水酸化物のようなアニオンを含み、リン酸および／またはリン酸モノエステルおよび／またはリン酸ジエステルのアニオン性基のようなアニオン性基によって置換可能である無機物質含有粒子を指す。即ち、無機物質含有粒子の無機表面に存在する、ストロンチウム、カルシウム、マグネシウムおよび／またはアルミニウムカチオンのような２価および／または３価のカチオンは、リン酸および／またはリン酸モノエステルおよび／またはリン酸ジエステルのアニオン性基と共に対応する塩を形成することができる。
【００３７】
本発明の目的に対し、用語の表面反応性「白色」無機物質は、ＩＳＯ  ２４６９に従って測定した、少なくとも７０％の輝度Ｒ４５７を指す。好ましくは、ＩＳＯ  ２４６９に従って測定した、少なくとも８０％、より好ましくは少なくとも９０％の輝度Ｒ４５７を指す。輝度Ｒ４５７は、測定された粒子の合計に対し測定された平均輝度Ｒ４５７を指すことに留意されたい。
【００３８】
本発明の意味における用語「ポリマー樹脂」は、それをポリマーファイバおよび／またはフィラメントおよび／またはフィルムに加工する前の、固体または液体のいずれかの、ポリマー材料を指す。
【００３９】
本発明の意味における用語「リン酸モノエステル」は、アルコール置換基中、Ｃ６からＣ３０、好ましくはＣ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された１つのアルコール分子でモノエステル化されたｏ−リン酸分子を指す。
【００４０】
本発明の意味における用語「リン酸ジエステル」は、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族アルコールから選択された２つのアルコール分子でジエステル化されたｏ−リン酸分子を指す。
【００４１】
本発明の意味における用語「塩反応生成物」は、表面反応性白色無機物質含有粒子を１つ以上のリン酸モノエステルおよび１つ以上のリン酸ジエステルおよび場合によりリン酸と接触させることにより得られた生成物を指す。適用された１つ以上のリン酸モノエステルおよび１つ以上のリン酸ジエステルおよび場合によりリン酸と表面反応性白色無機物質含有粒子の表面に位置する反応性分子との間に塩反応生成物が形成される。
【００４２】
本願の意味における用語「揮発性物質発生温度」とは、温度（ｘ軸）の関数として残りのサンプルの質量（ｙ軸）をプロットする熱重量（ＴＧＡ）曲線（そのような曲線の作成および解釈は後述する）上に観察されるように、粉砕助剤と共にあるいは粉砕助剤なしでの粉砕、浮遊助剤または他の薬剤および明確に前記されていない他の処理剤と共にあるいはこれらなしでの慈善（ｂｅｎｅｆａｃｔｉｏｎ）を含む一般的な無機充填材の製造段階の結果として導入され、後述される熱重量分析に従って検出される揮発性物質をはじめとする揮発性物質が放出し始める温度を指す。
【００４３】
本発明の意味における無機充填材の用語「比表面積」（ｍ２／ｇで表される）はＢＥＴ法を用いて決定され、ＢＥＴ法は当業者に周知である（ＩＳＯ  ９２７７：１９９５）。次いで無機充填材の全表面積（ｍ２で表される）が、処理前に無機充填材の比表面積および質量（ｇで表される）を乗算することによって得られる。
【００４４】
本発明の意味における用語「吸湿感受性」は、無機充填材の表面に吸着された水分の量を指し、＋２３℃（±２℃）の温度での水分（ｍｇ）／乾燥し処理された無機充填材生成物（ｇ）で決定される。
【００４５】
無機充填材生成物の「親水性」は、無機充填材生成物が家庭の茶ふるいを通過させることによって水エタノール混合物の表面上に堆積される場合には、無機充填材生成物の大部分を沈降させるのに必要な体積／体積ベースの水／エタノール混合物中での最小限の水対エタノールの比を決定することによって＋２３℃（±２℃）で評価される。体積／体積ベースはそれらを一緒にブレンドする前の両方の別々の液体の体積に関連し、混合物の体積収縮を含まない。
【００４６】
本明細書に使用され、当該分野において一般に定義されるように、「ｄ５０」値は、Ｍｉｃｒｏｍｅｒｉｔｉｃｓ  Ｉｎｓｔｒｕｍｅｎｔ  Ｃｏｒｐｏｒａｔｉｏｎ社のＳｅｄｉｇｒａｐｈ（商標）  ５１００（動作機器のソフトウェアバージョン１．０４）を使用して行われる測定に基づいて決定され、粒子体積又は質量の５０％（重心）が指定された値に等しい直径を有する粒子で占められているサイズとして定義される。その方法と装置は当業者に知られており、充填材および顔料の粒径を決定するために一般的に使用されている。測定は、０．１重量％のＮａ４Ｐ２Ｏ７の水溶液中で行われる。サンプルは高速スターラーおよび超音速を用いて分散される。
【００４７】
「含む（comprising）」という用語が本明細書および特許請求の範囲において使用される場合には、それは主要な、またはささいな機能的重要性の他の非指定の要素を排除するものではない。本発明の目的に対し、用語を「からなる(consisting of)」は用語「含む（comprising of）」の好ましい実施形態であると考えられる。以降１つのグループが少なくとも特定数の実施形態を含むように定義されている場合には、これは、好ましくは、これらの実施形態のみからなるグループを開示するものと理解されるべきである。
【００４８】
用語「含む(including)」または「有する（having）」が使用されるときはいつでも、これらの用語は上記で定義した「含む（comprising）」と同等であることを意味する。
【００４９】
単数名詞を参照するときに不定冠詞または定冠詞、例えば、「ａ」、「ａｎ」もしくは「ｔｈｅ」が使用されている場合には、これは、何か他のことが具体的に述べられていない限り、その名詞の複数形を含む。
【００５０】
本発明の別の態様によれば、表面反応性白色無機物質を製造する方法であって、
（ａ）≦７．５μｍの重量メジアン粒径ｄ５０を有し、表面反応性白色無機物質含有粒子の全乾燥重量に基づき、２０℃（±２℃）で０．１重量％未満の水中での溶解度を有する表面反応性白色無機物質含有粒子を提供する段階、
（ｂ）１つ以上のリン酸モノエステルおよび１つ以上のリン酸ジエステル並びに場合により１つ以上のリン酸トリエステルおよび／またはリン酸を含むリン酸エステル混合物を提供する段階であって、リン酸エステル混合物中の１つ以上のリン酸モノエステル対１つ以上のリン酸ジエステルのモル比が１：１から１：１００である段階、
（ｃ）１つ以上のリン酸モノエステルおよびその塩反応生成物並びに１つ以上のリン酸ジエステルおよびその塩反応生成物並びに場合により１つ以上のリン酸トリエステルおよび／またはリン酸およびその塩反応生成物を含むリン酸エステル混合物が、段階（ａ）の表面反応性白色無機物質含有粒子の表面の少なくとも一部上に形成されるように、１つ以上の段階で、段階（ａ）の表面反応性白色無機物質含有粒子を段階（ｂ）のリン酸エステル混合物と接触させる段階
を含み、段階（ｃ）の前および／または間に、段階（ｂ）のリン酸エステル混合物が液体であるように温度が調整される方法が提供される。
【００５１】
段階（ｃ）に従う表面反応性白色無機物質含有粒子のリン酸エステル混合物との接触は、２０から２００℃、好ましくは９０から２００℃、より好ましくは１００から１５０℃、最も好ましくは１１０から１３０℃の温度で行われることが好ましい。さらに、ｉ）１つ以上のリン酸モノエステルがアルコール置換基中、Ｃ６からＣ３０、好ましくはＣ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された１つのアルコール分子でモノエステル化されたｏ−リン酸分子からなり、および／またはｉｉ）１つ以上のリン酸ジエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された２つのアルコール分子でジエステル化されたｏ−リン酸分子からなり、および／またはｉｉｉ）１つ以上のリン酸トリエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された３つのアルコール分子でトリエステル化されたｏ−リン酸分子からなることがさらに好ましい。
【００５２】
本発明のさらなる態様によれば、前記方法によって得られる表面反応性白色無機物質が提供される。
【００５３】
本発明のさらなる態様によれば、ファイバおよび／またはフィラメントおよび／またはフィルムおよび／またはスレッドおよび／または通気性フィルムを製造する方法であって、
ａ）ポリマー組成物を提供する段階、および
ｂ）段階ａ）のポリマー組成物を、該ポリマー組成物がファイバおよび／またはフィラメントおよび／またはフィルムおよび／またはスレッドおよび／または通気性フィルムに変換される条件に供する段階
を少なくとも含む方法が提供される。
【００５４】
本発明のさらなる態様によれば、ポリマー組成物および／または表面反応性白色無機物質を含むファイバおよび／またはフィラメントおよび／またはフィルムおよび／またはスレッドおよび／または通気性フィルムが提供される。本発明の別の態様によれば、ポリマー組成物および／または表面反応性白色無機物質および／またはファイバおよび／またはフィラメントおよび／またはフィルムおよび／またはスレッドおよび／または通気性フィルムを含む物品が提供され、前記物品は、衛生製品、医療およびヘルスケア製品、フィルタ製品、ジオテキスタイル製品、農業および園芸製品、衣料品、靴および荷物の製品、家庭用および工業用製品、包装製品、建造物等を含む群から選択される。本発明のさらに別の態様によれば、表面反応性白色無機物質含有粒子の親水性および／または吸湿感受性を減少させるためのリン酸エステル混合物の使用が提供される。
【００５５】
本発明の１つの実施形態によれば、該少なくとも１つの表面反応性白色無機物質の表面反応性白色無機物質含有粒子がＩＳＯ  ２４６９.に従い、測定した少なくとも７０％の輝度Ｒ４５７を有する無機粒子であり、好ましくは少なくとも１つの表面反応性白色無機物質の表面反応性白色無機物質含有粒子が炭酸カルシウム含有粒子であり、より好ましくは該少なくとも１つの表面反応性白色無機物質の炭酸カルシウム含有粒子が重質炭酸カルシウム（ＧＣＣ）、沈降炭酸カルシウム（ＰＣＣ）およびそれらの混合物から選択される。
【００５６】
本発明の別の実施形態によれば、該少なくとも１つの表面反応性白色無機物質は、ｉ）該少なくとも１つの表面反応性白色無機物質の全乾燥重量に基づいて、≧９０重量％、好ましくは≧９５重量％、最も好ましくは≧９７．５重量％の量で表面反応性白色無機物質含有粒子、および／またはｉｉ）該少なくとも１つの表面反応性白色無機物質の全乾燥重量に基づいて、０．１から５重量％、好ましくは０．２％から３重量％、最も好ましくは０．３から２重量％の量のリン酸エステル混合物を含む。
【００５７】
本発明のさらに別の実施形態によれば、リン酸エステル混合物中の１つ以上のリン酸モノエステルおよびその塩反応生成物対１つ以上のリン酸ジエステルおよびその塩反応生成物のモル比は、１：１．１から１：８０、好ましくは１：１．１から１：６０、より好ましくは１：１．１から１：４０、さらにより好ましくは１：１．１から１：２０、最も好ましくは１：１．１から１：１０である。
【００５８】
本発明の１つの実施形態によれば、リン酸エステル混合物は１つ以上のリン酸トリエステルおよびその塩反応生成物を含む。
【００５９】
本発明の別の実施形態によれば、ｉ）１つ以上のリン酸モノエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された１つのアルコール分子でモノエステル化されたｏ−リン酸分子からなり、および／またはｉｉ）１つ以上のリン酸ジエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された２つのアルコール分子でジエステル化されたｏ−リン酸分子からなり、および／またはｉｉｉ）１つ以上のリン酸トリエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された３つのアルコール分子でトリエステル化されたｏ−リン酸分子からなる。
【００６０】
本発明のさらに別の実施形態によれば、リン酸エステル混合物は、リン酸モノエステルの１つ以上のストロンチウム、カルシウム、マグネシウムおよび／またはアルミニウム塩並びにリン酸ジエステルの１つ以上のストロンチウム、カルシウム、マグネシウムおよび／またはアルミニウム塩並びに場合によりリン酸の１つ以上のストロンチウム、カルシウム、マグネシウムおよび／またはアルミニウム塩などのような塩反応生成物を含む。
【００６１】
本発明の１つの実施形態によれば、少なくとも１つのポリマー樹脂は、少なくとも１つ熱可塑性ポリマー、好ましくはポリオレフィン、ポリアミド、ハロゲン含有ポリマーおよび／またはポリエステルのホモポリマーおよび／またはコポリマーを含む群から選択される熱可塑性ポリマーである。
【００６２】
前述のように、ポイント（ａ）および（ｂ）に記載のように、本発明のポリマー組成物は少なくとも１つのポリマー樹脂、および０．１から９５重量％の少なくとも１つの表面反応性白色無機物質を含む。以下では、本発明のさらなる詳細、および特に本発明のポリマー組成物の上記の点に言及する。
【００６３】
本発明のポイント（ａ）によれば、ポリマー組成物は、少なくとも１つのポリマー樹脂を含む。ポリマー樹脂は、組成物の主鎖を表し、最終のファイバおよび／またはフィラメントおよび／またはフィルムおよび／またはスレッドおよび／または通気性フィルムに強度、柔軟性、強靭性および耐久性を提供する。
【００６４】
ポリマー組成物がファイバおよび／またはフィラメントおよび／またはフィルムおよび／またはスレッドおよび／または通気性フィルムの調製に適している限り、本発明による該少なくとも１つのポリマー樹脂は特定の樹脂材料に限定されないことが理解される。
【００６５】
本発明の１つの実施形態では、該少なくとも１つのポリマー樹脂は、少なくとも１つの熱可塑性ポリマーである。従って、該少なくとも１つのポリマー樹脂は、ポリオレフィン、ポリアミド、ハロゲン含有ポリマーおよび／またはポリエステルのホモポリマーおよび／またはコポリマーを含む群から選択される熱可塑性ポリマーであることが好ましい。
【００６６】
例えば、該少なくとも１つのポリマー樹脂がポリアミドである場合には、該少なくとも１つのポリマー樹脂は好ましくはナイロンである。
【００６７】
さらにあるいはまた、該少なくとも１つのポリマー樹脂はポリオレフィンのホモポリマーおよび／またはコポリマーである。例えば、該少なくとも１つのポリマー樹脂は、ポリオレフィンのホモポリマーおよびコポリマーである。あるいは、該少なくとも１つのポリマー樹脂はポリオレフィンのホモポリマーまたはコポリマーである。
【００６８】
該少なくとも１つのポリマー樹脂はポリオレフィンのホモポリマーであることが好ましいことが理解される。
【００６９】
例えば、ポリオレフィンは、ポリエチレンおよび／またはポリプロピレンおよび／またはポリブチレンとすることができる。従って、ポリオレフィンがポリエチレンである場合には、ポリオレフィンは、高密度ポリエチレン（ＨＤＰＥ）、中密度ポリエチレン（ＭＤＰＥ）、低密度ポリエチレン（ＬＤＰＥ）、超低密度ポリエチレン（ＶＬＤＰＥ）、直鎖状低密度ポリエチレン（ＬＬＤＰＥ）のようなポリエチレンのホモポリマーおよび／またはコポリマーを含む群から選択される。
【００７０】
例えば、ポリオレフィンはポリエチレンのホモポリマーおよび／またはコポリマーである。
【００７１】
本発明で使用するポリエチレンのホモポリマーという表現は、実質的にエチレン単位からなる、即ち、ポリエチレンの全重量に基づいて、９９．７重量％超の、さらにより好ましくは少なくとも９９．８重量％のエチレン単位からなるポリエチレンを含むポリエチレンに関する。例えば、ポリエチレンのホモポリマー中のエチレン単位だけが検出可能である。
【００７２】
ポリマー組成物の該少なくとも１つのポリマー樹脂がポリエチレンのコポリマーを含む場合では、ポリエチレンは主成分としてのエチレンに由来可能な単位を含むことが理解される。従って、ポリエチレンのコポリマーは、ポリエチレンの全重量に基づいて、少なくとも５５重量％のエチレンに由来可能な単位、より好ましくは少なくとも６０重量％のエチレン由来の単位を含む。例えば、ポリエチレンのコポリマーは、ポリエチレンの全重量に基づいて６０から９９．５重量％、より好ましくは９０から９９重量％のエチレンから誘導可能な単位を含む。ポリエチレンのそのようなコポリマー中に存在するコモノマーはＣ３からＣ１０α−オレフィン、好ましくは１−ブテン、１−ヘキセンおよび１−オクテンであり、後者が特に好ましい。
【００７３】
さらにあるいはまた、ポリオレフィンはポリプロピレンのホモポリマーおよび／またはコポリマーである。
【００７４】
本発明を通じて使用されるポリプロピレンのホモポリマーという表現は、実質的にプロピレン単位からなる、即ち、ポリプロピレンの全重量に基づいて、９９重量％超の、さらにより好ましくは少なくとも９９．８重量％のような、少なくとも９９．５重量％のプロピレン単位からなるポリプロピレンに関する。好ましい実施形態において、プロピレン単位のみがプロピレンのホモポリマー中で検出可能である。
【００７５】
ポリマー組成物の少なくとも１つのポリマー樹脂がポリプロピレンのコポリマーを含む場合には、ポリプロピレンは好ましくは主成分としてのプロピレンから誘導可能な単位を含む。ポリプロピレンのコポリマーは、プロピレン並びにＣ２および／または少なくとも１つのＣ４からＣ１０のα−オレフィンから誘導される単位を好ましくは含み、好ましくは該単位からなる。本発明の１つの実施形態では、ポリプロピレンのコポリマーはプロピレン並びにエチレン、１−ブテン、１−ペンテン、１−ヘキセンおよび１−オクテンからなる群から選択される少なくとも１つのα−オレフィンから誘導される単位を含み、好ましくはこれらからなる。例えば、ポリプロピレンのコポリマーは、プロピレンおよびエチレンから誘導される単位を含み、好ましくはこれらからなる。本発明の１つの実施形態では、プロピレンから誘導可能な単位はポリプロピレンの主な部分、即ちポリプロピレンの全重量に基づき少なくとも６０重量％、好ましくは少なくとも７０重量％、より好ましくは少なくとも８０重量％、さらにより好ましくは６０から９９重量％、さらにより好ましくは７０から９９重量％、最も好ましくは８０から９９重量％を構成する。ポリプロピレンのコポリマー中のＣ２および／または少なくとも１つのＣ４からＣ１０のα−オレフィンから誘導される単位の量は、ポリプロピレンのコポリマーの全重量に基づいて１から４０重量％の範囲であり、より好ましくは１から３０重量％の範囲であり、最も好ましくは、１から２０重量％の範囲である。
【００７６】
ポリプロピレンのコポリマーがプロピレンおよびエチレンから誘導可能な単位のみを含む場合には、エチレンの量はポリプロピレンのコポリマーの全重量に基づいて１から２０重量％の範囲であることが好ましく、好ましくは１から１５重量％の範囲であり、最も好ましくは１から１０重量％の範囲である。従って、プロピレンの量はポリプロピレンのコポリマーの全重量に基づいて好ましくは８０から９９重量％の範囲であり、好ましくは８５から９９重量％の範囲であり、最も好ましくは９０から９９重量％の範囲である。
【００７７】
さらにあるいはまた、ポリオレフィンは、ポリブチレンのホモポリマーおよび／またはコポリマーである。
【００７８】
本発明を通じて使用されるポリブチレンのホモポリマーという表現は、実質的に、即ち、ポリブチレンの全重量に基づいて９９重量％を超える、さらにより好ましくは少なくとも９９．８重量％のような、少なくとも９９．５重量％のブチレン単位からなるポリブチレンに関する。好ましい実施形態において、ブチレン単位のみがポリブチレンのホモポリマー中で検出可能である。
【００７９】
ポリマー組成物の少なくとも１つのポリマー樹脂がポリブチレンのコポリマーを含む場合には、ポリブチレンは好ましくは主成分としてのブチレンから誘導可能な単位を含む。ポリブチレンのコポリマーは、ブチレン並びにＣ２および／またはＣ３および／または少なくとも１つのＣ５からＣ１０のα−オレフィンから誘導される単位を好ましくは含み、好ましくは該単位からなる。本発明の１つの実施形態では、ポリブチレンのコポリマーはブチレン並びにエチレン、１−プロペン、１−ペンテン、１−ヘキセンおよび１−オクテンからなる群から選択される少なくとも１つのα−オレフィンから誘導される単位を含み、好ましくはこれらからなる。例えば、ポリブチレンのコポリマーは、ブチレンおよびエチレンから誘導される単位を含み、好ましくはこれらからなる。本発明の１つの実施形態では、ブチレンから誘導可能な単位はポリブチレンの主な部分、即ちポリブチレンの全重量に基づき少なくとも６０重量％、好ましくは少なくとも７０重量％、より好ましくは少なくとも８０重量％、さらにより好ましくは６０から９９重量％、さらにより好ましくは７０から９９重量％、最も好ましくは８０から９９重量％を構成する。ポリブチレンのコポリマー中のＣ２および／またはＣ３および／または少なくとも１つのＣ５からＣ１０のα−オレフィンから誘導される単位の量は、ポリブチレンのコポリマーの全重量に基づいて１から４０重量％の範囲であり、より好ましくは１から３０重量％の範囲であり、最も好ましくは、１から２０重量％の範囲である。
【００８０】
該少なくとも１つのポリマー樹脂がハロゲン含有ポリマーのホモポリマーおよび／またはコポリマーである場合には、該少なくとも１つのポリマー樹脂は、好ましくは、ポリ塩化ビニル（ＰＶＣ）、ポリ塩化ビニリデン（ＰＶＤＣ）、ポリフッ化ビニリデン（ＰＶＤＦ）およびポリテトラフルオロエチレン（ＰＴＦＥ）から選択される。
【００８１】
該少なくとも１つのポリマー樹脂が、ポリエステルのホモポリマーおよび／またはコポリマーである場合には、該少なくとも１つのポリマー樹脂は、好ましくは、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）だけでなく、ポリ乳酸（ポリラクチド、ＰＬＡ）などのような分解性ポリエステルから選択される。
【００８２】
本発明の１つの実施形態では、該少なくとも１つのポリマー樹脂はポリエチレンおよび／またはポリプロピレンおよび／またはポリブチレンのホモポリマーである。例えば、該少なくとも１つのポリマー樹脂はポリエチレンおよびポリプロピレンのホモポリマーである。あるいは、該少なくとも１つのポリマー樹脂はポリエチレンまたはポリプロピレンのホモポリマーである。本発明の１つの実施形態では、少なくとも１つのポリマー樹脂はポリプロピレンのホモポリマーである。
【００８３】
「少なくとも１つの」ポリマー樹脂という表現は、１種以上のポリマー樹脂が本発明のポリマー組成物中に存在し得ることを意味する。
【００８４】
従って、該少なくとも１つのポリマー樹脂は、２種以上のポリマー樹脂の混合物であってもよいことが理解される。例えば、該少なくとも１つのポリマー樹脂が２つ以上のポリマー樹脂の混合物である場合には、１つのポリマー樹脂は、ポリプロピレンのホモポリマーまたはコポリマーであり、一方、第２のまたはさらなるポリマー樹脂は、ポリエチレン、ポリブチレン、ポリアミド、ポリエステル、ハロゲン含有ポリマーおよびそれらの混合物のホモポリマーおよび／またはコポリマーを含む群から選択される。
【００８５】
本発明の１つの実施形態では、該少なくとも１つのポリマー樹脂は１種のポリマー樹脂である。好ましくは、該少なくとも１つのポリマー樹脂はポリエチレンまたはポリプロピレンのホモポリマーである。
【００８６】
本発明の１つ実施形態では、該少なくとも１つのポリマー樹脂は、１００℃を超える、より好ましくは２００℃を超えるような１５０℃を超える融点Ｔｍを有する。例えば、該少なくとも１つのポリマー樹脂の融点は、１００から３５０℃の範囲、より好ましくは１５０から３２５℃の範囲であり、最も好ましくは２００から３００℃の範囲である。
【００８７】
さらに、該少なくとも１つのポリマー樹脂は、メルトフローレートの広いスペクトルを有するポリマー樹脂から選択することができることが理解される。一般には、該少なくとも１つのポリマー樹脂が０．１から３０００ｇ／１０分、より好ましくは０．２から２５００ｇ／１０分のメルトフローレートＭＦＲ（１９０℃）を有することが好ましい。例えば、該少なくとも１つのポリマー樹脂は、０．３から２０００ｇ／１０分または０．３から１６００ｇ／１０分のメルトフローレートＭＦＲ（１９０℃）を有する。さらにあるいはまた、該少なくとも１つのポリマー樹脂は、０．１から３０００ｇ／１０分、より好ましくは０．２から２５００ｇ／１０分のメルトフローレートＭＦＲ（２３０℃）を有する。例えば、該少なくとも１つのポリマー樹脂は、０．３から２０００ｇ／１０分または０．３から１６００ｇ／１０分のメルトフローレートＭＦＲ（２３０℃）を有する。
【００８８】
例えば、該少なくとも１つのポリマー樹脂がポリプロピレンのホモポリマーおよび／またはコポリマーであるポリオレフィンである場合には、該少なくとも１つのポリマー樹脂は１から３０００ｇ／１０分、より好ましくは３から２５００ｇ／１０分のメルトフローレートＭＦＲ（１９０℃、２．１６ｋｇ）を有することが好ましい。例えば、ポリプロピレンのホモポリマーおよび／またはコポリマーである該少なくとも１つのポリマー樹脂は、５から２０００ｇ／１０分または１０から１６００ｇ／１０分のメルトフローレートＭＦＲ（１９０℃）を有する。ポリプロピレンのホモポリマーおよび／またはコポリマーである該少なくとも１つのポリマー樹脂は，１から３０００ｇ／１０分、より好ましくは３から２５００ｇ／１０分のメルトフローレートＭＦＲ（２３０℃）を有することが好ましい。例えば、ポリプロピレンのホモポリマーおよび／またはコポリマーである該少なくとも１つのポリマー樹脂は、５から２０００ｇ／１０分または１０から１６００ｇ／１０分のメルトフローレートＭＦＲ（２３０℃）を有する。
【００８９】
該少なくとも１つのポリマー樹脂がポリエチレンのホモポリマーおよび／またはコポリマーであるポリオレフィンである場合には、該少なくとも１つのポリマー樹脂は、やや低いメルトフローレートを有することが理解される。従って、ポリエチレンのホモポリマーおよび／またはコポリマーである該少なくとも１つのポリマー樹脂は０．５から２０ｇ／１０分、より好ましくは０．７から１５ｇ／１０分のメルトフローレートＭＦＲ（１９０℃）を有することが好ましい。例えば、該少なくとも１つのポリマー樹脂は、０．９から１０ｇ／１０分または０．９から５ｇ／１０分のメルトフローレートＭＦＲ（１９０℃）を有する。さらにあるいはまた、ポリエチレンのホモポリマーおよび／またはコポリマーである該少なくとも１つのポリマー樹脂は、０．１から３０００ｇ／１０分、より好ましくは０．２から２５００ｇ／１０分のメルトフローレートＭＦＲ（２３０℃）を有する。例えば、ポリエチレンのホモポリマーおよび／またはコポリマーである該少なくとも１つのポリマー樹脂は、０．３から２０００ｇ／１０分または０．３から１６００ｇ／１０分のメルトフローレートＭＦＲ（２３０℃）を有する。
【００９０】
ポリマー組成物は、ポリマー組成物の全重量に基づき、５から９９．９重量％の量の該少なくとも１つのポリマー樹脂を含むことが理解される。本発明の１つの実施形態では、ポリマー組成物は、ポリマー組成物の全重量に基づいて、５から９５重量％、好ましくは１５から９０重量％の量の該少なくとも１つのポリマー樹脂を含む。例えば、ポリマー組成物は、ポリマー組成物の全重量に基づいて２０から８５重量％の量の該少なくとも１つのポリマー樹脂を含む。
【００９１】
本発明のポリマー組成物のさらなる必須成分は、少なくとも１つの表面反応性白色無機物質である。ポリマー組成物がポリマー組成物の全重量に基づき、０．１から９５重量％までの量の該少なくとも１つの表面反応性白色無機物質を含むことは本発明の１つの要件である。
【００９２】
本発明の１つの実施形態では、ポリマー組成物は、ポリマー組成物の全重量に基づき、５から９５重量％、好ましくは１０から８５重量％の量の該少なくとも１つの表面反応性白色無機物質を含む。例えば、ポリマー組成物は、ポリマー組成物の全重量に基づいて、１５から８０重量％の量の該少なくとも１つの表面反応性白色無機物質を含む。
【００９３】
従って、ポリマー組成物は、ポリマー組成物の全重量に基づいて、５から９９．９重量％の量の該少なくとも１つのポリマー樹脂、および０．１から９５重量％までの量の該少なくとも１つの表面反応性白色無機物質を含み、好ましくはこれらからなることが理解される。本発明の１つの実施形態では、ポリマー組成物は、ポリマー組成物の全重量に基づいて、５から９５重量％の量の該少なくとも１つのポリマー樹脂、および５から９５重量％までの量の該少なくとも１つの表面反応性白色無機物質を含み、好ましくはこれらからなる。本発明の別の実施形態では、ポリマー組成物は、ポリマー組成物の全重量に基づいて、１５から９０重量％の量の該少なくとも１つのポリマー樹脂、および１０から８５重量％までの量の該少なくとも１つの表面反応性白色無機物質を含み、好ましくはこれらからなる。本発明の別の実施形態では、ポリマー組成物は、ポリマー組成物の全重量に基づいて、２０から８５重量％の量の該少なくとも１つのポリマー樹脂、および１５から８０重量％までの量の該少なくとも１つの表面反応性白色無機物質を含み、好ましくはこれらからなる。
【００９４】
例えば、ポリマー組成物は、少なくとも１つのポリマー樹脂および炭酸カルシウム含有無機材料を含み、好ましくはこれらからなり、炭酸カルシウム含有無機材料はポリマー組成物の全重量に基づいて、１５から８２重量％の量で存在する。
【００９５】
本発明の１つの実施形態では、ポリマー組成物はマスターバッチである。
【００９６】
用語「マスターバッチ」は、ファイバおよび／またはフィラメントおよび／またはフィルムおよび／またはスレッドおよび／または通気性フィルムなどのような最終用途製品を製造するために使用されるポリマー組成物の濃度より高い該少なくとも１つの表面反応性白色無機物質の濃度を有する組成物を指す。即ち、このようなファイバおよび／またはフィラメントおよび／またはフィルムおよび／またはスレッドおよび／または通気性フィルムなどのような最終用途製品を調製するのに適したポリマー組成物を得られるようにマスターバッチはさらに希釈される。
【００９７】
例えば、マスターバッチは、マスターバッチの全重量に基づいて、５０から９５重量％、好ましくは６０から９５重量％、より好ましくは７０から９５重量％の量の該少なくとも１つの表面反応性白色無機物質を含む。例えば、マスターバッチは、マスターバッチの全重量に基づいて、８０から９５重量％の量の該少なくとも１つの表面反応性白色無機物質を含む。
【００９８】
本発明の１つの実施形態によれば、マスターバッチは、ファイバおよび／またはフィラメントおよび／またはフィルムおよび／またはスレッドおよび／または通気性フィルムを製造するために使用される。
【００９９】
本発明の別の実施形態では、ファイバおよび／またはフィラメントおよび／またはフィルムおよび／またはスレッドおよび／または通気性フィルムなどのような最終用途製品を製造するために使用されるポリマー組成物は、ポリマー組成物の全重量に基づいて、１から５０重量％、好ましくは５から４５重量％、最も好ましくは１０から４０重量％の量の該少なくとも１つの表面反応性白色無機物質を含む。例えば、ファイバおよび／またはフィラメントおよび／またはフィルムおよび／またはスレッドおよび／または通気性フィルムなどのような最終用途製品を製造するために使用されるポリマー組成物は、ポリマー組成物の全重量に基づいて、１５から２５重量％の量の該少なくとも１つの表面反応性白色無機物質を含む。
【０１００】
本発明の別の実施形態では、ファイバおよび／またはフィラメントおよび／またはフィルムおよび／またはスレッドおよび／または通気性フィルムなどのような最終用途製品を製造するために使用されるポリマー組成物は、ポリマー組成物の全重量に基づいて、１から１０重量％の量の該少なくとも１つの表面反応性白色無機物質を含む。ポリマー組成物は柑橘類のような酸性食品のための包装材料またはフルーツジュースの容器および／またはボトルとして使用される場合には、ポリマー組成物は好ましくはこの量を含むことが理解される。
【０１０１】
マスターバッチが、ファイバおよび／またはフィラメントおよび／またはフィルムおよび／またはスレッドおよび／または通気性フィルムを製造するために使用される場合には、マスターバッチは、ファイバおよび／またはフィラメントおよび／またはフィルムおよび／またはスレッドおよび／または通気性フィルムなどのような最終用途製品を調製するのに適したポリマー組成物を得られるように希釈することが好ましい。即ち、マスターバッチは、ポリマー組成物の全重量に基づいて１から５０重量％、好ましくは５から４５重量％、最も好ましくは１０から４０重量％の量の該少なくとも１つの表面反応性白色無機物質を含むように希釈される。
【０１０２】
本発明の別の実施形態によれば、ポリマー組成物は、ファイバおよび／またはフィラメントおよび／またはフィルムおよび／またはスレッドおよび／または通気性フィルムである。例えば、ファイバおよび／またはフィラメントおよび／またはフィルムおよび／またはスレッドおよび／または通気性フィルムは、ファイバおよび／またはフィラメントおよび／またはフィルムおよび／またはスレッドおよび／または通気性フィルムの全重量に基づいて、１から５０重量％、好ましくは５から４５重量％、より好ましくは１０から４０重量％、最も好ましくは１５から２５重量％の量の該少なくとも１つの表面反応性白色無機物質を含む。
【０１０３】
本発明によれば、該少なくとも１つの表面反応性白色無機物質は、粒子の表面の少なくとも一部に１つ以上のリン酸モノエステルおよびその塩反応生成物並びに１つ以上のリン酸ジエステルおよびその塩反応生成物並びに場合により１つ以上のリン酸トリエステルおよび／またはリン酸およびその塩反応生成物のリン酸エステル混合物を含有する表面反応性白色無機物質含有粒子を含み、好ましくは該粒子からなる。
【０１０４】
従って、該少なくとも１つの表面反応性白色無機物質は表面反応性白色無機物質含有粒子を含む。
【０１０５】
該少なくとも１つの表面反応性白色無機物質の表面反応性白色無機物質含有粒子は、該粒子がＩＳＯ  ２４６９に従い測定した少なくとも７０％の輝度Ｒ４５７を有するように選択された無機粒子である。本発明の１つの実施形態では、該少なくとも１つの表面反応性白色無機物質の表面反応性白色無機物質含有粒子は、ＩＳＯ  ２４６９に従い測定した少なくとも８０％または少なくとも９０％の輝度Ｒ４５７を有する無機粒子である。例えば、該少なくとも１つの表面反応性白色無機物質の表面反応性白色無機物質含有粒子は、ＩＳＯ  ２４６９に従い測定した７０％から１００％、好ましくは８０％から９８％、最も好ましくは９０％から９８％の輝度Ｒ４５７を有する無機粒子である。
【０１０６】
本発明の１つの実施形態では、少なくとも１つの表面反応性白色無機物質の表面反応性白色無機物質含有粒子は、リン酸および／またはリン酸モノエステルおよび／またはリン酸ジエステルのアニオン性基と共に対応する２価および／または３価の塩を形成することができる２価および／または３価カチオンを含有する無機粒子である。例えば、該少なくとも１つの表面反応性白色無機物質の表面反応性白色無機物質含有粒子は、ストロンチウム、カルシウム、マグネシウムおよび／またはアルミニウムカチオンを含有する無機粒子である。好ましくは、該少なくとも１つの表面反応性白色無機物質の表面反応性白色無機物質含有粒子は、カルシウムおよびマグネシウムカチオンを含有する無機粒子である。あるいは、該少なくとも１つの表面反応性白色無機物質の表面反応性白色無機物質含有粒子は、カルシウム、マグネシウムまたはアルミニウムカチオンを含有する無機粒子である。それに加えて、少なくとも１つの表面反応性白色無機物質の表面反応性白色無機物質含有粒子は、炭酸塩、ホウ酸塩および／または水酸化物などのようなアニオンを含有する無機粒子であり、これらのアニオンはリン酸および／またはリン酸モノエステルおよび／またはリン酸ジエステルのアニオン性基で置換することができる。
【０１０７】
本発明の１つの実施形態では、該少なくとも１つの表面反応性白色無機物質の表面反応性白色無機物質含有粒子は炭酸カルシウム含有粒子である。従って、「炭酸カルシウム含有物質」は、炭酸カルシウム含有粒子を本発明のリン酸エステル混合物に接触させることによって得られる。
【０１０８】
本発明の目的に対し、用語「炭酸カルシウム含有粒子」は、炭酸カルシウム含有粒子の全乾燥重量に基づいて少なくとも８０重量％の炭酸カルシウムを含む材料を指す。
【０１０９】
本発明の目的に対し、用語「炭酸カルシウム含有粒子」は、炭酸カルシウム含有粒子がドロマイトであれば、全モルに基づいて少なくとも５０モル％の炭酸カルシウムを含む材料も指す。
【０１１０】
本発明の意味において、炭酸カルシウム含有粒子は、重質炭酸カルシウム（ＧＣＣ）、沈降炭酸カルシウム（ＰＣＣ）およびそれらの混合物から選択された炭酸カルシウム材料を指す。
【０１１１】
ＧＣＣは、石灰石またはチョークなどのような堆積岩からまたは変成大理石の岩から採掘され、例えば、サイクロンまたは分級器によって、湿式および／または乾式で粉砕、スクリーニングおよび／または細分化などのような処理を通じて加工される炭酸カルシウムの天然に存在する形態であると理解される。本発明の１つの実施形態では、ＧＣＣは、大理石、チョーク、ドロマイト、石灰石およびそれらの混合物を含む群から選択される。
【０１１２】
一方、ＰＣＣタイプの炭酸カルシウムは、水中で水和された細かく分割された酸化カルシウム粒子に由来する場合には、石灰又は石灰乳のスラリーと当業界で一般的に呼ばれる水酸化カルシウムのスラリーの炭酸化により、またはイオン性の塩溶液からの沈殿により得られた合成炭酸カルシウム生成物を含む。ＰＣＣは菱面体晶および／または偏三角面体および／または霰石であってもよく、好ましい合成炭酸カルシウムまたは沈降炭酸カルシウムは、霰石、バテライトの（ｖａｔｅｒｉｔｉｃ）またはカルサイトの（ｃａｌｃｉｔｉｃ）鉱物結晶形またはそれらの混合物を含む。
【０１１３】
１つの好ましい実施形態では、表面反応性白色無機物質含有粒子は、大理石、ドロマイト大理石、およびこれらの混合物から選択される炭酸カルシウム含有粒子である。
【０１１４】
炭酸カルシウム含有粒子中の炭酸カルシウムの量は、炭酸カルシウム含有粒子の全乾燥重量に基づいて、少なくとも８０重量％、例えば、少なくとも９５重量％、好ましくは９７から１００重量％、より好ましくは９８．５と９９．９５重量％との間であることが理解される。
【０１１５】
表面反応性白色無機物質含有粒子は好ましくは粒状物質の形態であり、製造されるべき生成物の種類に関係する物質に従来使用されるような粒径分布を有することができる。一般的には、表面反応性白色無機物質含有粒子、好ましくは炭酸カルシウム含有粒子が≦７．５μｍの重量メジアン粒径ｄ５０を有することが本発明の１つの要件である。例えば、該少なくとも１つの表面反応性白色無機物質の表面反応性白色無機物質含有粒子、好ましくは炭酸カルシウム含有粒子が、０．１μｍから７．５μｍ、より好ましくは０．２５μｍから５μｍ、最も好ましくは０．７μｍから４μｍの重量メジアン粒径ｄ５０を有する。２５ミクロン未満の無機充填材ｄ９８も有利であり得る。
【０１１６】
さらにあるいはまた、該少なくとも１つの表面反応性白色無機物質の表面反応性白色無機物質含有粒子、好ましくは炭酸カルシウム含有粒子は、ＩＳＯ  ９２７７に従い窒素およびＢＥＴ法を用いて測定した、０．５から１５０ｍ２／ｇ、より好ましくは０．５から３５ｍ２／ｇ、最も好ましくは０．５から１５ｍ２／ｇのＢＥＴ比表面積を有する。
【０１１７】
例えば、大理石が該少なくとも１つの表面反応性白色無機物質の表面反応性白色無機物質含有粒子として使用される場合には、メジアン粒径ｄ５０値は好ましくは０．１μｍから７．５μｍ、より好ましくは０．２５μｍから５μｍ、最も好ましくは０．７μｍから４μｍである。この場合には、大理石は、ＩＳＯ  ９２７７に従い窒素およびＢＥＴ法を用いて測定した、好ましくは０．５から１５０ｍ２／ｇ、より好ましくは０．５から３５ｍ２／ｇ、最も好ましくは０．５から１５ｍ２／ｇのＢＥＴ比表面積を示す。
【０１１８】
該少なくとも１つの表面反応性白色無機物質の表面反応性白色無機物質含有粒子、好ましくは炭酸カルシウム含有粒子が、乾燥粉砕材料、湿式粉砕し、乾燥した材料またはこれらの材料の混合物である。一般的に、粉砕段階は任意の従来の粉砕装置を用いて、例えば、改良が二次体、即ち、ボールミル、ロッドミル、振動ミル、ロールクラッシャー、遠心衝撃ミル、垂直ビードミル、アトリションミル、ピンミル、ハンマーミル、粉砕機、シュレッダー、脱クランパー（ｃｌｕｍｐｅｒ）、ナイフカッター、あるいは当業者に公知の他のそのような装置の１つ以上との衝撃から主に生じるような条件下で行うことができる。
【０１１９】
該少なくとも１つの表面反応性白色無機物質の表面反応性白色無機物質含有粒子、好ましくは炭酸カルシウム含有粒子が、湿式粉砕表面反応性白色無機物質含有粒子、好ましくは炭酸カルシウム含有粒子を含み、粉砕段階は自己粉砕が起こるような条件下で、および／または水平ボールミル粉砕、および／または当業者に公知の他のそのような方法によって行うことができる。該少なくとも１つの表面反応性白色無機物質のこのようにして製造された湿式加工粉砕表面反応性白色無機物質含有粒子、好ましくは、湿式粉砕炭酸カルシウム含有粒子は、周知の方法、例えば、乾燥前の凝集、濾過または強制蒸発によって洗浄し、脱水してもよい。乾燥後の段階は、噴霧乾燥のような単一の段階で、または少なくとも２つの段階、例えば、表面反応性白色無機物質含有粒子、好ましくは炭酸カルシウム含有粒子、の乾燥重量に基づいて約０．５重量％を超えないレベルにまで関連する含水量を低減するために、表面反応性白色無機物質含有粒子、好ましくは炭酸カルシウム含有粒子、に第１の加熱段階を適用し、表面反応性白色無機物質含有粒子、好ましくは炭酸カルシウム含有粒子の乾燥重量に基づいて約０．１５重量％以下であるレベルにまで残留含水量を低減するために、炭酸カルシウムに第２の加熱段階を適用することによって行うことができる。前記乾燥が２以上の乾燥段階によって実施される場合には、第１の段階は空気の高温流中で加熱することにより行うことができ、第２およびさらなる乾燥段階は、好ましくは、対応する容器中の雰囲気が表面処理剤を含む間接加熱によって行われる。そのような表面反応性白色無機物質含有粒子、好ましくは炭酸カルシウム含有粒子が、不純物を除去する（例えば、浮遊選鉱、漂白または磁気分離段階のような）選鉱段階を経ることも一般的である。
【０１２０】
１つの好ましい実施形態では、該少なくとも１つの表面反応性白色無機物質の表面反応性白色無機物質含有粒子、好ましくは炭酸カルシウム含有粒子が、乾燥粉砕表面反応性白色無機物質含有粒子、好ましくは炭酸カルシウム含有粒子を含む。別の好ましい実施形態では、該少なくとも１つの表面反応性白色無機物質の表面反応性白色無機物質含有粒子、好ましくは炭酸カルシウム含有粒子が、ボールミルおよび／またはアトライターミルで湿式粉砕され、続いて噴霧乾燥の周知の方法を使用して乾燥させた材料である。
【０１２１】
該少なくとも１つの表面反応性白色無機物質の表面反応性白色無機物質含有粒子に応じて、表面反応性白色無機物質含有粒子、好ましくは炭酸カルシウム含有粒子の全表面含水率は、表面反応性白色無機物質含有粒子の乾燥重量に基づいて好ましくは０．２重量％未満、より好ましくは＜０．１％である。
【０１２２】
１つの好ましい実施形態では、該少なくとも１つの表面反応性白色無機物質の表面反応性白色無機物質含有粒子、好ましくは炭酸カルシウム含有粒子が、表面反応性白色無機物質含有粒子の乾燥重量に基づいて０．０１から０．２重量％、好ましくは０．０２から０．１５重量％、より好ましくは０．０４から０．０７重量％の全表面含水率を有する。
【０１２３】
例えば、湿式粉砕し、噴霧乾燥した大理石が該少なくとも１つの表面反応性白色無機物質の表面反応性白色無機物質含有粒子として使用される場合には、炭酸カルシウム含有粒子の全表面含水率は、表面反応性白色無機物質含有粒子の乾燥重量に基づいて、好ましくは０．０１から０．１重量％、より好ましくは０．０２から０．０８重量％、最も好ましくは０．０４から０．０７重量％である。ＰＣＣが該少なくとも１つの表面反応性白色無機物質の表面反応性白色無機物質含有粒子として使用される場合には、表面反応性白色無機物質含有粒子の全表面含水率は、表面反応性白色無機物質含有粒子の乾燥重量に基づいて、好ましくは０．０１から０．２重量％、より好ましくは０．０５から０．１７重量％、最も好ましくは０．０５から０．１０重量％である。
【０１２４】
該少なくとも１つの表面反応性白色無機物質の表面反応性白色無機物質含有粒子が、表面反応性白色無機物質含有粒子の全乾燥重量に基づいて、０．１重量％未満の、２０℃（±２℃）での水への溶解度を有することがさらに要求される。例えば、該少なくとも１つの表面反応性白色無機物質の表面反応性白色無機物質含有粒子は、表面反応性白色無機物質含有粒子の全乾燥重量に基づいて、０．０５重量％未満の、好ましくは０．０１重量％未満の、２０℃（±２℃）での水への溶解度を有する。
【０１２５】
本発明に従って、該少なくとも１つの表面反応性白色無機物質の表面反応性白色無機物質含有粒子は、表面反応性白色無機物質含有粒子の表面の少なくとも一部に１つ以上のリン酸モノエステルおよびその塩反応生成物並びに１つ以上のリン酸ジエステルおよびその塩反応生成物のリン酸エステル混合物を含む。
【０１２６】
従って、少なくとも１つの表面反応性白色無機物質は、表面反応性白色無機物質含有粒子と１つ以上のリン酸モノエステルおよびその塩反応生成物並びに１つ以上のリン酸ジエステルおよびその塩反応生成物のリン酸エステル混合物とを含み、好ましくはこれらからなることが理解される。
【０１２７】
本発明の１つの実施形態では、該少なくとも１つの表面反応性白色無機物質は、表面反応性白色無機物質の全乾燥重量に基づいて、≧９０重量％の量で表面反応性白色無機物質含有粒子を含む。例えば、該少なくとも１つの表面反応性白色無機物質は、表面反応性白色無機物質の全乾燥重量に基づいて、≧９５重量％、好ましくは≧９７．５重量％の量で表面反応性白色無機物質含有粒子を含む。
【０１２８】
該少なくとも１つの表面反応性白色無機物質が、該少なくとも１つの表面反応性白色無機物質の全乾燥重量に基づいて、少なくとも０．１重量％の量のリン酸エステル混合物を含むことは本発明の１つの要件である。例えば、少なくとも１つの表面反応性白色無機物質は、少なくとも１つの表面反応性白色無機物質の全乾燥重量に基づいて、少なくとも０．２重量％の量の、または少なくとも０．３重量％の量のリン酸エステル混合物を含む。
【０１２９】
本発明の１つの実施形態では、該少なくとも１つの表面反応性白色無機物質は、表面反応性白色無機物質の全乾燥重量に基づいて、０．１から５重量％の量のリン酸エステル混合物を含む。例えば、該少なくとも１つの表面反応性白色無機物質は、表面反応性白色無機物質の全乾燥重量に基づいて、０．２から３重量％、好ましくは０．３から２重量％の量のリン酸エステル混合物を含む。
【０１３０】
従って、該少なくとも１つの表面反応性白色無機物質は、表面反応性白色無機物質の全乾燥重量に基づいて、≧９０重量％の量で表面反応性白色無機物質含有粒子、および０．１から５重量％の量のリン酸エステル混合物を含むことが理解される。あるいは、該少なくとも１つの表面反応性白色無機物質は、表面反応性白色無機物質の全乾燥重量に基づいて、≧９５重量％の量で表面反応性白色無機物質含有粒子、および０．２から３重量％の量のリン酸エステル混合物を含む。あるいは、該少なくとも１つの表面反応性白色無機物質は、表面反応性白色無機物質の全乾燥重量に基づいて、≧９７．５重量％の量で表面反応性白色無機物質含有粒子、および０．３から２重量％の量のコーティング層を含む。
【０１３１】
少なくとも１つの表面反応性白色無機物質の表面反応性白色無機物質含有粒子の表面の少なくとも一部は、１つ以上のリン酸モノエステルおよびその塩反応生成物並びに１つ以上のリン酸ジエステルおよびその塩反応生成物のリン酸エステル混合物を含む。
【０１３２】
リン酸のアルキルエステルは特に、界面活性剤、潤滑剤、帯電防止剤（Ｄｉｅ  Ｔｅｎｓｉｄｅ；  Ｋｏｓｓｗｉｇ  ｕｎｄ  Ｓｔａｃｈｅ，  Ｃａｒｌ  Ｈａｎｓｅｎ  Ｖｅｒｌａｇ  ミュンヒェン、１９９３）としてこの業界でよく知られている。
【０１３３】
異なる方法によるリン酸のアルキルエステルの合成および無機物質のリン酸アルキルエステルによる表面処理は、例えばＰｅｓｔｉｃｉｄｅ  Ｆｏｒｍｕｌａｔｉｏｎｓ  ａｎｄ  Ａｐｐｌｉｃａｔｉｏｎ  Ｓｙｓｔｅｍｓ：  １５巻；  Ｃｏｌｌｉｎｓ  ＨＭ，  Ｈａｌｌ  ＦＲ，  Ｈｏｐｋｉｎｓｏｎ  Ｍ，  ＳＴＰ１２６８；発行：１９９６，米国特許第３８９７５１９号明細書、米国特許第４９２１９９０号明細書、米国特許第４３５０６４５号明細書、米国特許第６７１０１９９号明細書、米国特許第４１２６６５０号明細書、米国特許第５５５４７８１号明細書、欧州特許第１０９２０００号明細書および国際公開第２００８／０２３０７６号から当業者に周知である。
【０１３４】
表現「１つ以上の」リン酸モノエステルは１種以上のリン酸モノエステル種がリン酸エステル混合物中に存在してもよいことを意味することが理解される。
【０１３５】
従って、１つ以上のリン酸モノエステルは１種のリン酸モノエステルであってもよいことに留意すべきである。あるいは、１つ以上のリン酸モノエステルは２種以上のリン酸モノエステルの混合物であってもよい。例えば、１つ以上のリン酸モノエステルは２種類のリン酸モノエステルのような、２または３種類のリン酸モノエステルの混合物であってもよい。
【０１３６】
本発明の１つの実施形態において、１つ以上のリン酸モノエステルは、アルコール置換基中、Ｃ６からＣ３０の炭素原子の総量を有する、不飽和または飽和の、分枝状または直鎖状の、脂肪族または芳香族アルコールから選択された１つのアルコールでエステル化されたｏ−リン酸分子からなる。例えば、１つ以上のリン酸モノエステルは、アルコール置換基中、Ｃ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された１つのアルコールでエステル化されたｏ−リン酸分子からなる。
【０１３７】
本発明の１つの実施形態において、１つ以上のリン酸モノエステルは、アルコール置換基中、Ｃ６からＣ３０の炭素原子の総量を有する、飽和および直鎖状または分枝状の脂肪族アルコールから選択された１つのアルコールでエステル化されたｏ−リン酸分子からなる。例えば、１つ以上のリン酸モノエステルは、アルコール置換基中、Ｃ８からＣ２２、より好ましくはＣ８からＣ２０、最も好ましくはＣ８からＣ１８の炭素原子の総量を有する、飽和および直鎖状または分枝状の、脂肪族アルコールから選択された１つのアルコールでエステル化されたｏ−リン酸分子からなる。
【０１３８】
本発明の１つの実施形態において、１つ以上のリン酸モノエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、飽和および直鎖状の脂肪族アルコールから選択された１つのアルコールでエステル化されたｏ−リン酸分子からなる。あるいは、１つ以上のリン酸モノエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、飽和および分枝状の脂肪族アルコールから選択された１つのアルコールでエステル化されたｏ−リン酸分子からなる。
【０１３９】
本発明の１つの実施形態において、１つ以上のリン酸モノエステルは、ヘキシルリン酸モノエステル、ヘプチルリン酸モノエステル、オクチルリン酸モノエステル、２−エチルヘキシルリン酸モノエステル、ノニルリン酸モノエステル、デシルリン酸モノエステル、ウンデシルリン酸モノエステル、ドデシルリン酸モノエステル、テトラデシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステルおよびそれらの混合物を含む群から選択される。
【０１４０】
例えば、１つ以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステルおよびそれらの混合物を含む群から選択される。本発明の１つの実施形態において、１つ以上のリン酸モノエステルは、２−オクチル−１−ドデシルリン酸モノエステルである。
【０１４１】
表現「１つ以上の」リン酸ジエステルは１種以上のリン酸ジエステル種が少なくとも１つの炭酸カルシウム含有材料および／またはリン酸エステル混合物のコーティング層中に存在してもよいことを意味することが理解される。
【０１４２】
従って、１つ以上のリン酸ジエステルは１種のリン酸ジエステルであってもよいことに留意すべきである。あるいは、１つ以上のリン酸ジエステルは２種以上のリン酸ジエステルの混合物であってもよい。例えば、１つ以上のリン酸ジエステルは２種類のリン酸ジエステルのような、２または３種類のリン酸ジエステルの混合物であってもよい。
【０１４３】
本発明の１つの実施形態において、１つ以上のリン酸ジエステルは、アルコール置換基中、Ｃ６からＣ３０の炭素原子の総量を有する、不飽和または飽和の、分枝状または直鎖状の、脂肪族または芳香族アルコールから選択された２つのアルコールでエステル化されたｏ−リン酸分子からなる。例えば、１つ以上のリン酸ジエステルは、アルコール置換基中、Ｃ８からＣ２２、より好ましくはＣ８からＣ２０、最も好ましくはＣ８からＣ１８の炭素原子の総量を有する、不飽和または飽和の、分枝状または直鎖状の、脂肪族または芳香族アルコールから選択された２つの脂肪アルコールでエステル化されたｏ−リン酸分子からなる。
【０１４４】
リン酸をエステル化するために使用される２つのアルコールは、アルコール置換基中、Ｃ６からＣ３０の炭素原子の総量を有する、同一または異なる、不飽和または飽和の、分枝状または直鎖状の、脂肪族または芳香族アルコールから独立に選択され得ることが理解される。言い換えれば、１つ以上のリン酸ジエステルは、同じアルコールに由来する２つの置換基を含むことができ、またはリン酸ジエステル分子は異なるアルコールに由来する２つの置換基を含んでもよい。
【０１４５】
本発明の１つの実施形態において、１つ以上のリン酸ジエステルは、アルコール置換基中、Ｃ６からＣ３０の炭素原子の総量を有する、同一または異なる、飽和および直鎖状または分枝状の脂肪族アルコールから選択された２つのアルコールでエステル化されたｏ−リン酸分子からなる。例えば、１つ以上のリン酸ジエステルは、アルコール置換基中、Ｃ８からＣ２２、より好ましくはＣ８からＣ２０、最も好ましくはＣ８からＣ１８の炭素原子の総量を有する、同一または異なる、飽和および直鎖状または分枝状の脂肪族アルコールから選択された２つのアルコールでエステル化されたｏ−リン酸分子からなる。
【０１４６】
本発明の１つの実施形態において、１つ以上のリン酸ジエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、飽和および直鎖状の脂肪族アルコールから選択された２つのアルコールでエステル化されたｏ−リン酸分子からなる。あるいは、１つ以上のリン酸ジエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、飽和および分岐状の脂肪族アルコールから選択された２つのアルコールでエステル化されたｏ−リン酸分子からなる。
【０１４７】
本発明の１つの実施形態において、１つ以上のリン酸ジエステルは、ヘキシルリン酸ジエステル、ヘプチルリン酸ジエステル、オクチルリン酸ジエステル、２−エチルヘキシルリン酸ジエステル、ノニルリン酸ジエステル、デシルリン酸ジエステル、ウンデシルリン酸ジエステル、ドデシルリン酸ジエステル、テトラデシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステルおよびそれらの混合物を含む群から選択される。
【０１４８】
例えば、１つ以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステルおよびそれらの混合物を含む群から選択される。本発明の１つの実施形態において、１つ以上のリン酸ジエステルは、２−オクチル−１−ドデシルリン酸ジエステルである。
【０１４９】
本発明の１つの実施形態において、１つ以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステルおよびそれらの混合物を含む群から選択され、１つ以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステルおよびそれらの混合物を含む群から選択される。
【０１５０】
例えば、該少なくとも１つの表面反応性白色無機物質の表面反応性白色無機物質含有粒子の表面の少なくとも一部は、１つのリン酸モノエステルおよびその塩反応生成物並びに１つのリン酸ジエステルおよびその塩反応生成物のリン酸エステル混合物を含む。この場合には、１つのリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステルおよび２−オクチル−１−ドデシルリン酸モノエステルを含む群から選択され、１つのリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステルおよび２−オクチル−１−ドデシルリン酸ジエステルを含む群から選択される。
【０１５１】
該少なくとも１つの表面反応性白色無機物質の表面反応性白色無機物質含有粒子の表面の少なくとも一部が、１つのリン酸モノエステルおよびその塩反応生成物並びに１つのリン酸ジエステルおよびその塩反応生成物のリン酸エステル混合物を含む場合には、１つのリン酸モノエステルおよび１つのリン酸ジエステルのアルコール置換基は好ましくは同一であることが理解される。例えば、該少なくとも１つの表面反応性白色無機物質の表面反応性白色無機物質含有粒子の表面の少なくとも一部は、２−エチルヘキシルリン酸モノエステルおよびその塩反応生成物並びに２−エチルヘキシルリン酸ジエステルおよびその塩反応生成物のリン酸エステル混合物を含む。あるいは、該少なくとも１つの表面反応性白色無機物質の表面反応性白色無機物質含有粒子の表面の少なくとも一部は、２−オクチル−１−デシルリン酸モノエステルおよびその塩反応生成物並びに２−オクチル−１−デシルリン酸ジエステルおよびその塩反応生成物のリン酸エステル混合物を含む。あるいは、該少なくとも１つの表面反応性白色無機物質の表面反応性白色無機物質含有粒子の表面の少なくとも一部は、ヘキサデシルリン酸モノエステルおよびその塩反応生成物並びにヘキサデシルリン酸ジエステルおよびその塩反応生成物のリン酸エステル混合物を含む。あるいは、該少なくとも１つの表面反応性白色無機物質の表面反応性白色無機物質含有粒子の表面の少なくとも一部は、オクタデシルリン酸モノエステルおよびその塩反応生成物並びにオクタデシルリン酸ジエステルおよびその塩反応生成物のリン酸エステル混合物を含む。あるいは、該少なくとも１つの表面反応性白色無機物質の表面反応性白色無機物質含有粒子の表面の少なくとも一部は、２−オクチル−１−ドデシルリン酸モノエステルおよびその塩反応生成物並びに２−オクチル−１−ドデシルリン酸ジエステルおよびその塩反応生成物のリン酸エステル混合物を含む。
【０１５２】
本発明の１つの実施形態では、リン酸エステル混合物は２つ以上のリン酸モノエステルおよびその塩反応生成物並びに２つ以上のリン酸ジエステルおよびその塩反応生成物を含む。この場合には、２つ以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステルおよび２−オクチル−１−ドデシルリン酸モノエステルを含む群から選択され、２つ以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステルおよび２−オクチル−１−ドデシルリン酸ジエステルを含む群から選択される。
【０１５３】
本発明の１つの実施形態では、リン酸エステル混合物は２つのリン酸モノエステルおよびその塩反応生成物並びに２つのリン酸ジエステルおよびその塩反応生成物を含む。例えば、該少なくとも１つの表面反応性白色無機物質の表面反応性白色無機物質含有粒子の表面の少なくとも一部は、ヘキサデシルリン酸モノエステル、オクタデシルリン酸モノエステル、ヘキサデシルリン酸ジエステル、オクタデシルリン酸ジエステルおよびその塩反応生成物およびその塩反応生成物のリン酸エステル混合物を含む。
【０１５４】
該少なくとも１つの表面反応性白色無機物質のリン酸エステル混合物が特定のモル比で１つ以上のリン酸ジエステルおよびその塩反応生成物に対し１つ以上のリン酸モノエステルおよびその塩反応生成物を含むことが本発明の１つの要件である。具体的には、コーティング層および／またはリン酸エステル混合物中１つ以上のリン酸モノエステルおよびその塩反応生成物対１つ以上のリン酸ジエステルおよびその塩反応生成物のモル比は１：１から１：１００である。
【０１５５】
本発明の意味における文言「１つ以上のリン酸モノエステルおよびその塩反応生成物対１つ以上のリン酸ジエステルおよびその塩反応生成物のモル比」は、リン酸モノエステル分子の分子量の合計およびその塩反応生成物におけるリン酸モノエステル分子の分子量の合計対リン酸ジエステル分子の分子量の合計およびその塩反応生成物におけるリン酸ジエステル分子の分子量の合計を指す。
【０１５６】
本発明の１つの実施形態では、該少なくとも１つの表面反応性白色無機物質のリン酸エステル混合物中の１つ以上のリン酸モノエステルおよびその塩反応生成物対１つ以上のリン酸ジエステルおよびその塩反応生成物のモル比は１：１から１：８０である。例えば、該少なくとも１つの表面反応性白色無機物質のリン酸エステル混合物中の１つ以上のリン酸モノエステルおよびその塩反応生成物対１つ以上のリン酸ジエステルおよびその塩反応生成物のモル比は、１：１．１から１：６０、より好ましくは１：１．１から１：４０、さらに好ましくは１：１．１から１：２０、最も好ましくは１：１．１から１：１０である。
【０１５７】
さらにあるいはまた、該少なくとも１つの表面反応性白色無機物質のリン酸エステル混合物は、１つ以上のリン酸モノエステルおよびその塩反応生成物並びに１つ以上のリン酸ジエステルおよびその塩反応生成物の合計モルに基づいて、１から５０モル％の量の１つ以上のリン酸モノエステルおよびその塩反応生成物を含む。例えば、該少なくとも１つの表面反応性白色無機物質のリン酸エステル混合物は、１つ以上のリン酸モノエステルおよびその塩反応生成物並びに１つ以上のリン酸ジエステルおよびその塩反応生成物の合計モルに基づいて、１０から４５モル％の量の１つ以上のリン酸モノエステルおよびその塩反応生成物を含む。
【０１５８】
本発明の１つの実施形態では、該少なくとも１つの表面反応性白色無機物質のリン酸エステル混合物は、１つ以上のリン酸トリエステルおよび／またはリン酸およびその塩反応生成物をさらに含む。
【０１５９】
本発明の１つの実施形態では、該少なくとも１つの表面反応性白色無機物質のリン酸エステル混合物は、１つ以上のリン酸トリエステル並びにリン酸およびその塩反応生成物をさらに含む。
【０１６０】
本発明の意味において、用語「リン酸トリエステル」は、アルコール置換基中、Ｃ６からＣ３０、好ましくはＣ８からＣ２２、より好ましくはＣ８からＣ２０、最も好ましくはＣ８からＣ１８の炭素原子の総量を有する、同一または異なる、不飽和または飽和の、分岐状または直鎖状の、脂肪族または芳香族アルコールから選択された３つのアルコール分子でトリエステル化されたｏ−リン酸分子を指す。
【０１６１】
表現「１つ以上の」リン酸トリエステルは１種以上のリン酸トリエステルが表面反応性白色無機物質含有粒子の表面の少なくとも一部上に存在し得ることを意味することが理解される。
【０１６２】
従って、１つ以上のリン酸トリエステルは１種のリン酸トリエステルであってもよいことに留意すべきである。あるいは、１つ以上のリン酸トリエステルは２種以上のリン酸トリエステルの混合物であってもよい。例えば、１つ以上のリン酸トリエステルは２種のリン酸トリエステルのような、２または３種類のリン酸トリエステルの混合物であってもよい。
【０１６３】
本発明の１つの実施形態において、１つ以上のリン酸トリエステルは、アルコール置換基中、Ｃ６からＣ３０の炭素原子の総量を有する、同一または異なる、不飽和または飽和の、分枝状または直鎖状の、脂肪族または芳香族アルコールから選択された３つのアルコールでエステル化されたｏ−リン酸分子からなる。例えば、１つ以上のリン酸トリエステルは、アルコール置換基中、Ｃ８からＣ２２、より好ましくはＣ８からＣ２０、最も好ましくはＣ８からＣ１８の炭素原子の総量を有する、同一または異なる、不飽和または飽和の、分枝状または直鎖状の、脂肪族または芳香族脂肪アルコールから選択された３つのアルコールでエステル化されたｏ−リン酸分子からなる。
【０１６４】
リン酸をエステル化するために使用される３つのアルコールは、それぞれ独立に、アルコール置換基中、Ｃ６からＣ３０の炭素原子の総量を有する、不飽和または飽和の、分枝状または直鎖状の、脂肪族または芳香族アルコールから選択され得ることが理解される。言い換えれば、１つ以上のリン酸トリエステル分子は、同じアルコールに由来する３つの置換基を含んでもよく、またはリン酸トリエステル分子は異なるアルコールに由来する３つの置換基を含んでもよい。
【０１６５】
本発明の１つの実施形態において、１つ以上のリン酸トリエステルは、アルコール置換基中、Ｃ６からＣ３０の炭素原子の総量を有する、同一または異なる、飽和および直鎖状または分枝状の脂肪族アルコールから選択された３つのアルコールでエステル化されたｏ−リン酸分子からなる。例えば、１つ以上のリン酸トリエステルは、アルコール置換基中、Ｃ８からＣ２２、より好ましくはＣ８からＣ２０、最も好ましくはＣ８からＣ１８の炭素原子の総量を有する、同一または異なる、飽和および直鎖状または分枝状の脂肪族アルコールから選択された３つのアルコールでエステル化されたｏ−リン酸分子からなる。
【０１６６】
本発明の１つの実施形態において、１つ以上のリン酸トリエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、飽和および直鎖状の脂肪族アルコールから選択された３つのアルコールでエステル化されたｏ−リン酸分子からなる。あるいは、１つ以上のリン酸トリエステルは、アルコール置換基中、Ｃ６からＣ３０、好ましくはＣ８からＣ２２、より好ましくはＣ８からＣ２０、最も好ましくはＣ８からＣ１８の炭素原子の総量を有する、飽和および分枝状の脂肪族アルコールから選択された３つのアルコールでエステル化されたｏ−リン酸分子からなる。
【０１６７】
本発明の１つの実施形態において、１つ以上のリン酸トリエステルは、ヘキシルリン酸トリエステル、ヘプチルリン酸トリエステル、オクチルリン酸トリエステル、２−エチルヘキシルリン酸トリエステル、ノニルリン酸トリエステル、デシルリン酸トリエステル、ウンデシルリン酸トリエステル、ドデシルリン酸トリエステル、テトラデシルリン酸トリエステル、ヘキサデシルリン酸トリエステル、ヘプチルノニルリン酸トリエステル、オクタデシルリン酸トリエステル、２−オクチル−１−デシルリン酸トリエステル、２−オクチル−１−ドデシルリン酸トリエステルおよびそれらの混合物を含む群から選択される。
【０１６８】
例えば、１つ以上のリン酸トリエステルは、２−エチルヘキシルリン酸トリエステル、ヘキサデシルリン酸トリエステル、ヘプチルノニルリン酸トリエステル、オクタデシルリン酸トリエステル、２−オクチル−１−デシルリン酸トリエステル、２−オクチル−１−ドデシルリン酸トリエステルおよびそれらの混合物を含む群から選択される。
【０１６９】
本発明の１つの実施形態では、該少なくとも１つの表面反応性白色無機物質の表面反応性白色無機物質含有粒子の表面の少なくとも一部は、１つ以上のリン酸モノエステルおよびその塩反応生成物、並びに１つ以上のリン酸ジエステルおよびその塩反応生成物、並びに１つ以上のリン酸トリエステル、並びに場合によりリン酸およびその塩反応生成物のリン酸エステル混合物を含む。例えば、該少なくとも１つの表面反応性白色無機物質の表面反応性白色無機物質含有粒子の表面の少なくとも一部は、１つ以上のリン酸モノエステルおよびその塩反応生成物、並びに１つ以上のリン酸ジエステルおよびその塩反応生成物、並びに１つ以上のリン酸トリエステル、並びにリン酸およびその塩反応生成物のリン酸エステル混合物を含む。
【０１７０】
あるいは、該少なくとも１つの表面反応性白色無機物質の表面反応性白色無機物質含有粒子の表面の少なくとも一部は、１つ以上のリン酸モノエステルおよびその塩反応生成物、並びに１つ以上のリン酸ジエステルおよびその塩反応生成物、並びに場合によりリン酸およびその塩反応生成物のリン酸エステル混合物を含む。例えば、該少なくとも１つの表面反応性白色無機物質の表面反応性白色無機物質含有粒子の表面の少なくとも一部は、１つ以上のリン酸モノエステルおよびその塩反応生成物、並びに１つ以上のリン酸ジエステルおよびその塩反応生成物、並びにリン酸およびその塩反応生成物のリン酸エステル混合物を含む。
【０１７１】
該少なくとも１つの表面反応性白色無機物質の表面反応性白色無機物質含有粒子の表面の少なくとも一部が１つ以上のリン酸トリエステルを含有するリン酸エステル混合物を含む場合には、リン酸エステル混合物は、１つ以上のリン酸モノエステルおよびその塩反応生成物、並びに１つ以上のリン酸ジエステルおよびその塩反応生成物、並びに１つ以上のリン酸トリエステル、並びにリン酸およびその塩反応生成物の合計モルに基づいて、≦１０モル％の量の１つ以上のリン酸トリエステルを含むことが好ましい。例えば、リン酸エステル混合物は、１つ以上のリン酸モノエステルおよびその塩反応生成物、並びに１つ以上のリン酸ジエステルおよびその塩反応生成物、並びに１つ以上のリン酸トリエステル、並びにリン酸およびその塩反応生成物の合計モルに基づいて、≦８モル％、好ましくは≦６モル％、より好ましくは０．１から４モル％のような、≦４モル％の量の１つ以上のリン酸トリエステルを含む。
【０１７２】
さらにあるいはまた、該少なくとも１つの表面反応性白色無機物質の表面反応性白色無機物質含有粒子の表面の少なくとも一部がリン酸およびその塩反応生成物を含むリン酸エステル混合物を含む場合には、リン酸エステル混合物は、１つ以上のリン酸モノエステルおよびその塩反応生成物、並びに１つ以上のリン酸ジエステルおよびその塩反応生成物、並びに１つ以上のリン酸トリエステル、並びにリン酸およびその塩反応生成物の合計モルに基づいて、≦１０モル％の量のリン酸およびその塩反応生成物を含むことが好ましい。例えば、リン酸エステル混合物は、１つ以上のリン酸モノエステルおよびその塩反応生成物、並びに１つ以上のリン酸ジエステルおよびその塩反応生成物、並びに１つ以上のリン酸トリエステル、並びにリン酸およびその塩反応生成物の合計モルに基づいて、≦８モル％、好ましくは≦６モル％、より好ましくは０．１から４モル％のような、≦４モル％の量のリン酸およびその塩反応生成物を含む。
【０１７３】
リン酸エステル混合物がリン酸およびその塩反応生成物、並びに１つ以上のリン酸トリエステルをさらに含む場合には、リン酸エステル混合物中のリン酸およびその塩反応生成物対１つ以上のリン酸モノエステルおよびその塩反応生成物対１つ以上のリン酸ジエステルおよびその塩反応生成物対１つ以上のリン酸トリエステルのモル比が、１つ以上のリン酸モノエステルおよびその塩反応生成物、並びに１つ以上のリン酸ジエステルおよびその塩反応生成物、並びに１つ以上のリン酸トリエステル、並びにリン酸およびその塩反応生成物の合計モルに基づいて、≦１０モル％：≦４０モル％：≧４０モル％：≦１０モル％であることが好ましい。
【０１７４】
本発明の意味において、文言「リン酸およびその塩反応生成物対１つ以上のリン酸モノエステルおよびその塩反応生成物対１つ以上のリン酸ジエステルおよびその塩反応生成物対１つ以上のリン酸トリエステルのモル比」は、リン酸の分子量の合計およびその塩反応生成物中のリン酸分子の分子量の合計対リン酸モノエステル分子の分子量の合計およびその塩反応生成物中のリン酸モノエステル分子の分子量の合計対リン酸ジエステル分子の分子量の合計およびその塩反応生成物中のリン酸ジエステル分子の分子量の合計対リン酸トリエステル分子の分子量の合計を指す。
【０１７５】
リン酸エステル混合物は、該少なくとも１つの表面反応性白色無機物質含有粒子を１つ以上のリン酸モノエステルおよび１つ以上のリン酸ジエステルおよび場合によりリン酸と接触させることから得られた塩反応生成物を含んでもよいことが理解される。そのような場合には、リン酸エステル混合物は、好ましくは、リン酸モノエステルの１つ以上のストロンチウム、カルシウム、マグネシウムおよび／またはアルミニウム塩並びにリン酸ジエステルの1つ以上のカルシウム、マグネシウムおよび／またはアルミニウム塩並びに場合によりリン酸の１つ以上のストロンチウム、カルシウム、マグネシウムおよび／またはアルミニウム塩などのような塩反応生成物を含む。
【０１７６】
本発明の１つの実施形態では、１つ以上のリン酸モノエステルおよび／または１つ以上のリン酸ジエステルおよび場合によりリン酸は、少なくとも１つの炭酸カルシウム含有材料が調製される前に、１価および／または２価および／または３価のカチオンの１つ以上の水酸化物並びに／または１価および／または２価および／または３価のカチオンの弱酸の１つ以上の塩によって少なくとも部分的に中和され得る。２価および／または３価のカチオンの１つ以上の水酸化物は、Ｃａ（ＯＨ）２、Ｍｇ（ＯＨ）２、Ａｌ（ＯＨ）３およびそれらの混合物から選択することができる。
【０１７７】
さらにあるいはまた、１つ以上のリン酸モノエステルおよび／または１つ以上のリン酸ジエステル、および場合によりリン酸が１つ以上の水酸化物および／または１価のカチオンの弱酸の１つ以上の塩によって少なくとも部分的に中和される場合には、１価のカチオンの量は、１つ以上のリン酸モノエステルおよび１つ以上のリン酸ジエステル、および場合によりリン酸中の酸性基の合計モルに基づいて、好ましくは≦１０モル％であり、中和するための１つ以上の水酸化物および／または１価のカチオンの弱酸の１つ以上の塩はＬｉＯＨ、ＮａＯＨ、ＫＯＨ、Ｎａ２ＣＯ３、Ｌｉ２ＣＯ３、Ｋ２ＣＯ３およびそれらの混合物から選択することができる。
【０１７８】
本発明の１つの実施形態では、１つ以上のリン酸モノエステルおよび／または１つ以上のリン酸ジエステル、および場合によりリン酸の部分的中和に使用される２価カチオンは、そのようなカチオンの弱酸の塩、好ましくは炭酸塩および／またはホウ酸塩、例えば、炭酸カルシウムから誘導される。
【０１７９】
本願の意味における用語「弱酸」はブレンステッド−ローリー酸、即ち、すなわち＞２、好ましくは４から７のｐＫａを特徴とするＨ３Ｏ＋イオンを提供するものを指す。
【０１８０】
従って、該少なくとも１つの表面反応性白色無機物質のリン酸エステル混合物は、リン酸モノエステルの１つ以上のマグネシウム塩およびリン酸ジエステルの１つ以上のマグネシウム塩、および場合によりリン酸の１つ以上のマグネシウム塩などのような塩反応生成物をさらに含む。さらにあるいはまた、該少なくとも１つの表面反応性白色無機物質のリン酸エステル混合物は、リン酸モノエステルの１つ以上のアルミニウム塩およびリン酸ジエステルの１つ以上のアルミニウム塩、および場合によりリン酸の１つ以上のアルミニウム塩などのような塩反応生成物をさらに含む。さらにあるいはまた、該少なくとも１つの表面反応性白色無機物質のリン酸エステル混合物は、リン酸モノエステルの１つ以上のリチウム塩およびリン酸ジエステルの１つ以上のリチウム塩、および場合によりリン酸の１つ以上のリチウム塩などのような塩反応生成物をさらに含む。さらにあるいはまた、該少なくとも１つの表面反応性白色無機物質のリン酸エステル混合物は、リン酸モノエステルの１つ以上のナトリウム塩およびリン酸ジエステルの１つ以上のナトリウム塩、および場合によりリン酸の１つ以上のナトリウム塩などのような塩反応生成物をさらに含む。さらにあるいはまた、少なくとも１つの表面反応性白色無機物質のリン酸エステル混合物は、リン酸モノエステルの１つ以上のカリウム塩およびリン酸ジエステルの１つ以上のカリウム塩、および場合によりリン酸の１つ以上のカリウム塩などのような塩反応生成物をさらに含む。
【０１８１】
１つ以上のリン酸モノエステルおよび／または１つ以上のリン酸ジエステル、および場合によりリン酸が、１つ以上の水酸化物および／または１価のカチオンの弱酸の１つ以上の塩により少なくとも部分的に中和されている場合には、コーティング層および／またはリン酸エステル混合物は、１つ以上のリン酸モノエステルおよび１つ以上のリン酸ジエステル、および場合によりリン酸における酸性基の合計モルに基づいて、好ましくは、≦１０モル％の１価のカチオンの量を含む。
【０１８２】
本発明の１つの実施形態では、該少なくとも１つの表面反応性白色無機物質のリン酸エステル混合物は、本発明の１つ以上のリン酸モノエステル、１つ以上のリン酸ジエステル、並びに場合により１つ以上のリン酸トリエステルおよび／またはリン酸に対応しない追加の表面処理剤をさらに含んでいてもよい。そのような追加の表面処理剤は好ましくはポリシロキサンなどのような少なくとも１つの有機材料である。例えば、ポリシロキサンは好ましくはポリジメチルシロキサン（ＰＤＭＳ）である。
【０１８３】
ポリシロキサンは、好ましくは、該少なくとも１つの表面反応性白色無機物質の表面反応性白色無機物質含有粒子の表面の少なくとも一部上のポリシロキサンの合計量が１０００ｐｐｍ未満、より好ましくは８００ｐｐｍ未満、最も好ましくは６００ｐｐｍ未満であるような量で存在する。例えば、該少なくとも１つの表面反応性白色無機物質の表面反応性白色無機物質含有粒子の表面の少なくとも一部上のポリシロキサンの合計量は１００から１０００ｐｐｍであり、より好ましくは２００から８００ｐｐｍであり、最も好ましくは３００から６００ｐｐｍであり、例えば、４００から６００ｐｐｍである。
【０１８４】
本発明の１つの実施形態では、該少なくとも１つの表面反応性白色無機物質のリン酸エステル混合物は＜５０ｐｐｍのＣ６からＣ３０カルボン酸を含む。
【０１８５】
さらに、該少なくとも１つの表面反応性白色無機物質が特定の特徴を有することが本発明の１つの要件である。
【０１８６】
特に、該少なくとも１つの表面反応性白色無機物質が≧２５０℃の揮発性物質発生温度を有することが本発明の１つの要件である。例えば、該少なくとも１つの表面反応性白色無機物質は、≧２５５℃、好ましくは、≧２６５℃、最も好ましくは≧２７０℃の揮発性物質発生温度を特色とする。
【０１８７】
さらにあるいはまた、該少なくとも１つの表面反応性白色無機物質は、２５および３５０℃の間で０．２５％未満、好ましくは０．２３質量％未満、例えば、０．０４から０．２１質量％、好ましくは０．０８から０．１５質量％、より好ましくは０．１から０．１２質量％の全揮発性物質を特色とする。
【０１８８】
また、該少なくとも１つの表面反応性白色無機物質は低い吸湿感受性を特色とする。該少なくとも１つの表面反応性白色無機物質の吸湿感受性は、その全表面水分レベルが約＋２３℃（±２℃）の温度で、≦０．８ｍｇ／ｇの乾燥した表面反応性白色無機物質であるようなものであることが好ましい。例えば、該少なくとも１つの表面反応性白色無機物質は、＋２３℃（±２℃）の温度で、０．７ｍｇ／ｇ未満、より好ましくは０．６ｍｇ／ｇ未満、最も好ましくは０．５ｍｇ／ｇの乾燥した表面反応性白色無機物質の吸湿感受性を有する。本発明の１つの実施形態では、該少なくとも１つの表面反応性白色無機物質は、＋２３℃（±２℃）の温度で  、０．１および０．８ｍｇ／ｇの間、より好ましくは０．２および０．７ｍｇ／ｇの間、最も好ましくは０．３および０．６ｍｇ／ｇの間の乾燥した表面反応性白色無機物質の吸湿感受性を有する。
【０１８９】
該少なくとも１つの表面反応性白色無機物質が、＋２３℃（±２℃）の温度で沈殿法により測定した水：エタノールの体積比が８：２より小さい親水性を有することが本発明のさらなる要件である。例えば、該少なくとも１つの表面反応性白色無機物質は、＋２３℃（±２℃）の温度で沈殿法により測定した水：エタノールの体積比が７：３より小さい親水性を有する。
【０１９０】
本発明の別の態様によれば、上記で定義された表面反応性白色鉱物物質を製造する方法が提供される。この方法は、
（ａ）≦７．５μｍの重量メジアン粒径ｄ５０を有し、表面反応性白色無機物質含有粒子の全乾燥重量に基づき、２０℃（±２℃）で０．１重量％未満の水中での溶解度を有する表面反応性白色無機物質含有粒子を提供する段階、
（ｂ）１つ以上のリン酸モノエステルおよび１つ以上のリン酸ジエステル、並びに場合により１つ以上のリン酸トリエステルおよび／またはリン酸を含むリン酸エステル混合物を提供する段階であって、リン酸エステル混合物中の１つ以上のリン酸モノエステル対１つ以上のリン酸ジエステルのモル比が１：１から１：１００である段階、
（ｃ）１つ以上のリン酸モノエステルおよびその塩反応生成物、並びに１つ以上のリン酸ジエステルおよびその塩反応生成物、並びに場合により１つ以上のリン酸トリエステルおよび／またはリン酸およびその塩反応生成物を含むリン酸エステル混合物が、段階（ａ）の表面反応性白色無機物質含有粒子の表面の少なくとも一部上に形成されるように、１つ以上の段階で、段階（ａ）の表面反応性白色無機物質含有粒子を段階（ｂ）のリン酸エステル混合物と接触させる段階
を含み、段階（ｃ）の前および／または間に、段階（ｂ）のリン酸エステル混合物が液体であるように温度が調製される。
【０１９１】
本発明の意味における「液体」状態は、材料が完全に液体である、言い換えれば完全に溶融された状態と定義される。溶融という現象は一定の温度でエネルギーを適用する際に起こる一方で、動的走査熱量測定、ＤＳＣ（ＤＩＮ  ５１００５：１９８３−１１）によって得られた温度対エネルギー入力をプロットした曲線上に観察されるように、温度が上昇し始めたときに、物質は溶融に続く瞬間において溶融されていると見なされる。
【０１９２】
この方法によって調製された表面反応性白色無機物質、段階ａ）で提供される表面反応性白色無機物質含有粒子、段階ｂ）のリン酸エステル混合物中に提供され得るリン酸モノエステルおよび１つ以上のリン酸ジエステル、並びに場合により１つ以上のリン酸トリエステルおよび／またはリン酸については、表面反応性白色無機物質、表面反応性白色無機物質含有粒子、リン酸モノエステルおよび１つ以上のリン酸ジエステル並びに１つ以上のリン酸トリエステルおよび／またはリン酸を定義する際に、それは上述した定義が参照される。
【０１９３】
段階（ｂ）で提供されるリン酸エステル混合物中の１つ以上のリン酸モノエステル対１つ以上のリン酸ジエステルのモル比が１：１から１：１００であることが本発明の１つの要件である。
【０１９４】
本発明の１つの実施形態では、段階（ｂ）で提供されるリン酸エステル混合物中の１つ以上のリン酸モノエステル対１つ以上のリン酸ジエステルのモル比は１：１．１から１：８０である。例えば、段階（ｂ）で提供されるリン酸エステル混合物中の１つ以上のリン酸モノエステル対１つ以上のリン酸ジエステルのモル比は１：１．１から１：６０、より好ましくは１：１．１から１：４０、さらにより好ましくは１：１．１から１：２０、最も好ましくは１：１．１から１：１０である。
【０１９５】
本発明の１つの実施形態では、段階（ｂ）で提供されるリン酸エステル混合物は、１つ以上のリン酸モノエステルおよび１つ以上のリン酸ジエステルの合計モルに基づいて１から５０モル％、好ましくは１０から４５モル％の量で１つ以上のリン酸モノエステルを含む。
【０１９６】
段階（ｂ）で提供されるリン酸エステル混合物は、１つ以上のリン酸トリエステルおよび／またはリン酸をさらに含むことができることが理解される。例えば、段階（ｂ）で提供されるリン酸エステル混合物は、１つ以上のリン酸トリエステルおよびリン酸をさらに含む。
【０１９７】
段階（ｂ）で提供されるリン酸エステル混合物がリン酸および１つ以上のリン酸トリエステルを含む場合には、リン酸エステル混合物中のリン酸対１つ以上のリン酸モノエステル対１つ以上のリン酸ジエステル対１つ以上のリン酸トリエステルのモル比は、１つ以上のリン酸モノエステルおよび１つ以上のリン酸ジエステルおよび１つ以上のリン酸トリエステルおよびリン酸の合計モルに基づいて、≦１０モル％：≦４０モル％：≧４０モル％：≦１０モル％あることが好ましい。
【０１９８】
本発明の１つの実施形態では、段階（ｂ）のリン酸エステル混合物は、１つ以上のリン酸モノエステルおよび／または１つ以上のリン酸ジエステルおよび場合によりリン酸が１価および／または２価および／または３価のカチオンの１つ以上の水酸化物により少なくとも部分的に中和されるように提供される。例えば、段階（ｂ）のリン酸エステル混合物中の１つ以上のリン酸モノエステルおよび１つ以上のリン酸ジエステルおよび場合によりリン酸は、１価および／または２価および／または３価のカチオンの１つ以上の水酸化物並びに／または１価および／または２価および／または３価のカチオンの弱酸の１つ以上の塩により少なくとも部分的に中和される。従って、１つ以上のリン酸モノエステルおよび／または１つ以上のリン酸ジエステルおよび場合によりリン酸のそのような少なくとも部分的な中和は、好ましくは、接触段階（ｃ）が実施される前に行われる。１価および／または２価および／または３価のカチオンの１つ以上の水酸化物は、Ｃａ（ＯＨ）２、Ｍｇ（ＯＨ）２、Ａｌ（ＯＨ）３およびそれらの混合物から選択することができることが好ましい。さらにあるいはまた、１つ以上の水酸化物および／または１価のカチオンの弱酸の一つ以上の塩はＬｉＯＨ、ＮａＯＨ、ＫＯＨ、Ｎａ２ＣＯ３、Ｌｉ２ＣＯ３、Ｋ２ＣＯ３およびそれらの混合物から選択することができる。
【０１９９】
段階（ｂ）のリン酸エステル混合物が１つ以上のリン酸モノエステルおよび１つ以上のリン酸ジエステル、および場合によりリン酸における酸性基の合計モルに基づいて、≦１０モル％の、リチウム、ナトリウム、および／またはカリウムのような１価のカチオンの量を含むことが好ましい。
【０２００】
本発明のさらに好ましい実施形態では、段階（ｂ）のリン酸エステル混合物中のリン酸モノエステルおよびリン酸ジエステルおよびリン酸は、アンモニアおよび／またはアミンで、より好ましくはアルカノールアミンで、最も好ましくはトリイソプロパノールアミンで少なくとも部分的に中和される。
【０２０１】
段階（ａ）の表面反応性白色無機物質含有粒子を、１つ以上の段階で、段階（ｂ）のリン酸エステル混合物と接触させる段階は、好ましくは混合条件下で行う。当業者は、その方法用機器に応じて（例えば、混合パレットの構成および混合速度のような）これらの混合条件を適応させる。
【０２０２】
１つの実施形態では、本発明の方法は連続法であってもよい。この場合には、リン酸エステル混合物の一定濃度が接触段階中に提供されるように、一定流量で表面反応性白色無機物質含有粒子を段階（ｂ）のリン酸エステル混合物と接触させることができる。
【０２０３】
あるいは、表面反応性白色無機物質含有粒子は、１つの段階で、段階（ｂ）のリン酸エステル混合物と接触させ、ここでリン酸エステル混合物は好ましくは一度に添加される。
【０２０４】
別の実施形態では、本発明の方法はバッチ処理であってもよく、即ち、表面反応性白色無機物質含有粒子は、２以上の段階で、段階（ｂ）のリン酸エステル混合物と接触させ、ここでリン酸エステル混合物はほぼ等分で添加されることが好ましい。あるいは、表面反応性白色無機物質含有粒子に等しくない割り当て、即ち、より大きいおよびより小さい割り当てでリン酸エステル混合物を添加することもできる。
【０２０５】
本発明の１つの実施形態によれば、接触段階（ｃ）は０．１から１０００秒の時間の間、バッチまたは連続法で行われる。例えば、接触段階（ｃ）は連続法であり、１つまたはいくつかの接触段階を含み、全接触時間は０．１から２０秒、好ましくは０．５から１５秒、最も好ましくは１から１０秒である。
【０２０６】
段階（ｂ）のリン酸エステル混合物中の１つ以上のリン酸モノエステルおよび１つ以上のリン酸ジエステル、および場合によりリン酸トリエステルが液体であるように、温度が段階（ｃ）の間調整されることが本発明の方法の１つの要件である。本発明の１つの実施形態では、表面反応性白色無機物質含有粒子と段階（ｂ）のリン酸エステル混合物との接触は、２０から２００℃、好ましくは９０から２００℃、より好ましくは１００から１５０℃、最も好ましくは１１０から１３０℃の温度で行われる。
【０２０７】
表面反応性白色無機物質含有粒子と段階（ｂ）のリン酸エステル混合物との接触を行うための処理時間は、１０００秒以下の期間、好ましくは５００秒以下の期間、より好ましくは２５０秒以下の期間、最も好ましくは０．１〜１０００秒の期間実施される。例えば、接触段階（ｃ）は、０．１から２０秒、好ましくは０．５から１５秒、最も好ましくは１から１０秒の期間行われる。一般に、表面反応性白色無機物質含有粒子と段階（ｂ）のリン酸エステル混合物との接触の長さは、前記接触の間に適用される処理温度によって決定される。例えば、約２００℃の処理温度が適用される場合には、処理時間は例えば、約０．１と短い。約９０℃の処理温度が適用される場合には、処理時間は、例えば、約１０００秒と長くすることができる。
【０２０８】
本発明の１つの実施形態では、表面反応性白色無機物質含有粒子は、接触段階（ｃ）が実行される前に、予熱、即ち、活性化される。即ち、表面反応性白色無機物質含有粒子は、接触段階（ｃ）が実行される前に、９０から２００℃、好ましくは１００から１５０℃、最も好ましくは１１０から１３０℃の温度で処理される。
【０２０９】
表面反応性白色無機物質含有粒子の予熱を行うための処理時間は、３０分以下の期間、好ましくは２０分以下、より好ましく１５分以下の期間行われる。
【０２１０】
本発明の１つの実施形態では、表面反応性白色無機物質含有粒子の予熱は、接触段階（ｃ）の間に実施される温度にほぼ等しい温度で行われる。
【０２１１】
本発明の意味における用語「等しい」温度は、最大２０℃、好ましくは最大１５℃、より好ましくは１０℃、最も好ましくは最大５℃、接触段階（ｃ）の間に実施される温度より下または上である予熱温度を指す。
【０２１２】
本発明の１つの実施形態によれば、この方法は段階（ａ）の表面反応性白色無機物質含有粒子を、１つ以上の段階で、ポリシロキサンのような少なくとも１つの有機材料と接触させる段階（ｄ）をさらに含む。
【０２１３】
本発明の方法が接触段階（ｄ）をさらに含む場合には、表面反応性白色無機物質含有粒子と少なくとも１つの有機材料とのそのような接触は、表面反応性白色無機物質含有粒子と段階（ｂ）のリン酸エステル混合物との接触の間および／または後に行ってもよい。本発明の１つの実施形態では、少なくとも１つの有機材料とのそのような接触は、表面反応性白色無機物質含有粒子と段階（ｂ）のリン酸エステル混合物との接触の後に行われる。
【０２１４】
上記で定義された表面反応性白色無機物質を製造する方法の非常に良好な結果を考慮すると、本発明のさらなる態様は、本発明に係る方法により得られる表面反応性白色無機物質を指す。
【０２１５】
本発明の少なくとも１つの表面反応性白色無機物質は、ファイバおよび／またはフィラメントおよび／またはフィルムおよび／またはスレッドおよび／または通気性フィルムなどのような最終用途製品に優れた機械的特性を付与する。具体的には、該少なくとも１つの表面反応性白色無機物質は、該少なくとも１つの表面反応性白色無機物質が本発明のポリマー組成物の形態で提供される場合には、ファイバおよび／またはフィラメントおよび／またはフィルムおよび／またはスレッドおよび／または通気性フィルムなどのような最終用途製品に優れた機械的特性を付与する。
【０２１６】
このように本発明は、さらなるなる態様で、上記で定義されたポリマー組成物および／または上記で定義された炭酸カルシウム含有材料を含むファイバおよび／またはフィラメントおよび／またはフィルムおよび／またはスレッドに言及する。
【０２１７】
さらに、本発明は、別の態様で、ファイバおよび／またはフィラメントおよび／またはフィルムおよび／またはスレッドおよび／または通気性フィルムを製造するための方法であって、
ａ）上記で定義されたポリマー組成物を提供する段階、および
ｂ）段階ａ）のポリマー組成物を、該ポリマー組成物がファイバおよび／またはフィラメントおよび／またはフィルムおよび／またはスレッドおよび／または通気性フィルムに変換される条件に供する段階
を少なくとも含む方法に言及する。
【０２１８】
ファイバおよび／またはフィラメントおよび／またはフィルムおよび／またはスレッドおよび／または通気性フィルムを調製する適切な方法の条件は一般に当業者に知られており、および／または通常の知識に基づく日常の改変によって確立することができる。
【０２１９】
例えば、本発明のポリマー組成物は、有利には、ファイバおよび／またはフィラメントおよび／またはフィルムおよび／またはスレッドおよび／または通気性フィルムを調製するための混合および／または押出および／または配合および／またはブロー成形の方法で実施することができ、そこで少なくとも１つのポリマー樹脂は、好ましくは、ポリオレフィン、ポリアミドおよび／またはポリエステルのホモポリマーおよび／またはコポリマーを含む群から選択される熱可塑性ポリマーである。
【０２２０】
本発明の意味における用語「ファイバ」は、典型的には、例えば、機械的な方法によって一緒に結合されたファイバウェブからなる不織布のような織物を形成する線状の構造を指す。従って、用語「ファイバ」は、有限構造を指すものと理解される。
【０２２１】
本発明の意味における用語「スレッド」は、典型的には、例えば、機械的な方法によって一緒に結合されたスレッドウェブからなる不織布のような織物を形成する線状の構造を指す。従って、用語「スレッド」は、有限構造を指すものと理解される。スレッドは、モノスレッド、バイスレッドまたはマルチスレッドとして構成されてもよい。バイまたはマルチスレッドが存在する場合には、シングルスレッドの組成は実質的に同じであってもよい。即ち、シングルスレッドの組成は、同じ量で実質的に同一の成分、即ち、少なくとも１つのポリマー樹脂および少なくとも１つの表面反応性白色無機物質を含む。あるいは、シングルスレッドの組成は異なっていてもよい。即ち、シングルスレッドの組成は、様々な量で同一の成分、即ち、少なくとも１つのポリマー樹脂および少なくとも１つの表面反応性白色無機物質を含むか、またはシングルスレッドの組成は同じ量で異なる成分を含んでもよく、即ち、少なくとも１つのポリマー樹脂および／または少なくとも１つの表面反応性白色無機物質が異なっていてもよく、またはシングルスレッドの組成は、様々な量で異なる成分を含んでいてもよく、即ち、少なくとも１つのポリマー樹脂および／または少なくとも１つの表面反応性白色無機物質が異なっていてもよい。
【０２２２】
本発明の意味において用語「フィラメント」は、その構造の長さによってファイバとは異なる構造を指す。従って、用語「フィラメント」は、無限のファイバを指すものと理解される。フィラメントは、モノフィラメント、バイフィラメントまたはマルチフィラメントとして構成されてもよいことがさらに理解される。バイフィラメントまたはマルチフィラメントが存在する場合には、シングルフィラメントの組成は実質的に同じであってもよい。即ち、シングルフィラメントの組成は、同じ量で実質的に同一の成分、即ち、少なくとも１つのポリマー樹脂および少なくとも１つの表面反応性白色無機物質を含む。あるいは、シングルフィラメントの組成は異なっていてもよい。即ち、シングルフィラメントの組成は、様々な量で同一の成分、即ち、少なくとも１つのポリマー樹脂および少なくとも１つの表面反応性白色無機物質を含むか、シングルフィラメントの組成は同じ量で異なる成分を含んでもよく、即ち、少なくとも１つのポリマー樹脂および／または少なくとも１つの表面反応性白色無機物質が異なっていてもよく、またはシングルフィラメントの組成は、様々な量で異なる成分を含んでいてもよく、即ち、少なくとも１つのポリマー樹脂および／または少なくとも１つの表面反応性白色無機物質が異なっていてもよい。
【０２２３】
フィラメントおよび／またはファイバおよび／またはスレッドの断面は多種多様な形状を有することができる。フィラメントおよび／またはファイバおよび／またはスレッドの断面形状は、円形、楕円形またはｎが≧３、例えば、ｎが３であるｎ角形であり得ることが好ましい。例えば、フィラメントおよび／またはファイバおよび／またはスレッドの断面形状は円形のような、円形または三葉状である。さらにあるいはまた、フィラメントおよび／またはファイバおよび／またはスレッドの断面形状は中空である。
【０２２４】
フィラメントおよび／またはファイバおよび／またはスレッドは、そのようなフィラメントおよび／またはファイバおよび／またはスレッドを製造するために使用される当分野で知られているすべての技術により調製することができることが理解される。例えば、本発明のフィラメントおよび／またはファイバおよび／またはスレッドは、周知のメルトブローン方法、スパンボンド法またはステープルファイバ製造によって調製することができる。
【０２２５】
これに加えて、充填されたＰＰマスターバッチは、当業者に公知の手段によってファイバおよびフィラメントおよび連続フィラメント不織布を形成するために、溶融押出法によって使用された。
【０２２６】
ヤーン（ｙａｒｎ）またはステープルファイバ用の連続フィラメントの紡糸のような既知の技術、およびスパンボンド製造およびメルトブローン製造のような不織法に従って、ファイバおよびフィラメントは、小さなオリフィスを通して溶融ポリマーの押出により形成される。一般に、こうして形成されたファイバまたはフィラメントは引き出されまたは延ばされ、分子配向を誘導し、結晶性に影響を与え、小径化および物理的特性の改良をもたらす。スパンメルト（ｓｐｕｎｍｅｌｔ）は，熱可塑性ポリマーから直接不織ウェブ（織物）を製造することを説明する一般名称である。これは、２つの方法（スパンレイドとメルトブローン）およびその両方の組み合わせを包含する。
【０２２７】
この方法では、ポリマー顆粒は溶融され、溶融ポリマーは、複数の連続ポリマーフィラメントを作成する紡糸口金アセンブリを介して押し出される。フィラメントは次いで急冷され、引き出され、集められて不織ウェブを形成する。いく分かの残留温度によってフィラメントが互いに付着することがあるが、これを結合の主要な方法とみなすことはできない。結合段階（カレンダー、ハイドロエンタングリング（ｈｙｄｒｏｅｎｔａｎｇｌｉｎｇ）、ニードリングおよび／または化学物質や接着剤を用いる結合を含むが、これらに限定されない）で連続フィラメントの収集ウェブを有用な製品に形成するのに利用可能ないくつかの方法がある。
【０２２８】
（また、スパンボンデッドと呼ばれる）スパンレイド法は不織布により大きな強度を与えるという利点を有する。第２の成分の共押出しが、通常、余分な特性または結合能力を提供するために、いくつかのスパンレイド法で使用される。
【０２２９】
メルトブローンウェブの形成においては、低粘度のポリマーが紡糸口金を出ると高速気流中に押し出される。これは、溶融物を散乱して固化し、繊維ウェブに分割する。
【０２３０】
特定の望ましい特性を有する複合織物を製造するために別の方法から方法または布を組み合わせることが当業者に知られている。この例は、スパンボンド布の２つの外層およびメルトブローン布の内側層を表すことを意味する、ＳＭＳとして最もよく知られた接着布を生成するためにスパンボンドおよびメルトブローンを組み合わせることである。さらに、これらの方法のいずれかまたは両方は、ステープルファイバカーディング法または不織布ステープルファイバカーディング法から得られる結合布と任意の構成で組み合わせることができる。このような記載された接着布では、層は、一般に、少なくとも部分的に上記結合段階の１つによって強化される。
【０２３１】
方法は当該分野において周知であり、ポリプロピレンポリマー樹脂のスパンボンド布を製造するために商業的に利用可能である。２つの典型的な方法はＬｕｒｇｉ法およびＲｅｉｆｅｎｈ▲ａ▼ｕｓｅｒ法として知られている。
【０２３２】
Ｌｕｒｇｉ法は紡糸口金オリフィスを通しての溶融ポリマーの押し出し、続いて新たに形成された押し出されたフィラメントを空気で急冷し、ベンチュリ管を介して吸引することによって引き出すことに基づいている。形成後、フィラメントはコンベヤベルト上で分配され不織ウェブを形成する。
【０２３３】
Ｒｅｉｆｅｎｈ▲ａ▼ｕｓｅｒ法はフィラメント用の急冷領域が封止される点でＬｕｒｇｉ法と異なり、急冷空気流は促進され、このように空気流中にフィラメントのより効果的な引っ張りを誘導する。
【０２３４】
上記のシステムでは、不織布は、一般に約２５から４０ｇ／１０分のメルトフローインデックスを有するポリプロピレン樹脂を用いて製造される。Ｌｕｒｇｉラインはポリプロピレン不織布を製造するのに使用された。押出機の温度は２３０℃および２５０℃の間である。４つのスピンビームは、溶融ポンプ、および各々０．８ミリメートルの直径を有する６００個のオリフィスを含む紡糸口金を備えている。押し出されたフィラメントは不織ウェブに形成される。コンベヤベルトの速度を２０メートル／分に調整し、不織布ウェブを結合するためにハイドロタングリングを使用した。ハイドロタングリングは、スパンレースとしても知られているが、これはルーズウェブ中でファイバを絡ませ、それによってファイバ間の摩擦力によって一緒に保持された布を作成するために高圧水ジェットを使用する方法である。１００ｃｍ幅の最終結合不織布ウェブは３８５ｇ／ｍ２の布重量を有する。
【０２３５】
本発明に従ったＣａＣＯ３を含む不織布のサンプルおよび従来技術のＣａＣＯ３を含む不織布のサンプルを表７および８において、以下、比較した。異なる量の充填されたマスターバッチをさらにポリプロピレン（ＰＰ  ＨＦ４２０ＦＢ、ＭＦＲ１９ｇ／１０分間（２３０℃、２．１６ｋｇ、ＩＳＯ１１３３）を有するＢｏｒｅａｌｉｓからのホモポリプロピレン）と混合し、この混合物から不織布を作成した。
【０２３６】
本発明の意味において用語「フィルム」または「通気性フィルム」は、その次元構造によりフィラメントおよび／またはファイバとは異なる構造を指す。従って、用語「フィルム」または「通気性フィルム」は、シートを指すと理解される。
【０２３７】
フィルムおよび／または通気性フィルムはそのようなフィルムを製造するために使用されるこの分野で知られているすべての技術により調製することができることが理解される。例えば、本発明のフィルムは延伸／配向膜、好ましくは押出コーティングフィルム、インフレーションフィルム、技術的なインフレーションフィルム、モノテープ（ｍｏｎｏｔａｐｅｓ）、キャストフィルム等を製造するために使用される周知の技術によって調製することができる。
【０２３８】
従って、本発明のファイバおよび／またはフィラメントおよび／またはフィルムおよび／またはスレッドおよび／または通気性フィルムは、それらが前記ポリマー組成物および／または表面反応性白色無機物質を含み、それらが改善された機械的特性などのような改善された材料特性を有することを特徴とする。
【０２３９】
別の利点として、本発明のファイバおよび／またはフィラメントおよび／またはフィルムおよび／またはスレッドおよび／または通気性フィルムは、フィルム押出し中に、より低い圧力低下の原因となる。それに加えて、本発明のファイバおよび／またはフィラメントおよび／またはフィルムおよび／またはスレッドおよび／または通気性フィルムは、引張弾性率、降伏点および破断引張試験、破断伸びおよび引裂抵抗などのような良好な機械的特性をさらに示す。
【０２４０】
上記で定義されたように、リン酸エステル混合物で処理された表面反応性白色無機物質含有粒子の親水性に関して得られた非常に良好な結果を考慮すると、本発明のさらなる態様は、表面反応性白色無機物質含有粒子表面の親水性を減少させるためのリン酸エステル混合物の使用を対象とする。具体的には、上記で定義されたようなリン酸エステル混合物は、表面反応性白色無機物質含有粒子がファイバおよび／またはフィラメントおよび／またはフィルムおよび／またはスレッドおよび／または通気性フィルムでの使用に適するように、表面反応性白色無機物質含有粒子表面の親水性を減少させるために使用することができる。
【０２４１】
本発明の別の態様は、上記で定義されたポリマー組成物および／または上記で定義された表面反応性白色無機物質および／または上記で定義されたファイバおよび／またはフィラメントおよび／またはフィルムおよび／またはスレッドおよび／または通気性フィルムを含む物品を対象とする。物品は、好ましくは、衛生製品、医療およびヘルスケア製品、フィルタ製品、ジオテキスタイル製品、農業および園芸製品、衣料品、靴および荷物の製品、家庭用および工業用製品、包装製品、建造物等を含む群から選択される。
【０２４２】
好ましくは、衛生製品は、赤ちゃんのおむつ（ｄｉａｐｅｒｓ  ｏｒ  ｎａｐｐｉｅｓ）、女性用衛生、成人用失禁製品、脱毛ストリップ、包帯および創傷被覆材、使い捨てバスおよびフェイスタオル、使い捨てスリッパおよび靴、トップシートまたはカバーストック（ｃｏｖｅｒｓｔｏｃｋｓ）、消費者のフェイスマスク、レッグカフ（ｌｅｇ  ｃｕｆｆｓ）、獲得／分配層、コアラップ（ｃｏｒｅ  ｗｒａｐｓ）、バックシート、ストレッチイヤー（ｓｔｒｅｔｃｈ  ｅａｒｓ）、着陸ゾーン、ダスティング層（ｄｕｓｔｉｎｇ  ｌａｙｅｒｓ）および締め付けシステムなどのような吸収性衛生製品；並びにウェットティッシュ、スキンケアティッシュ、ベビ−ティッシュ、フェイシャルティッシュ、クレンジングティッシュ、ハンドおよびボティティッシュ、ウェットペーパータオル、個人衛生ティッシュ、女性用衛生ティッシュ、抗菌ティッシュおよび薬用ティッシュなどのようなティッシュを含む群から選択される。
【０２４３】
好ましくは、医療およびヘルスケア製品は、医療包装、手術用使い捨てキャップのようなキャップ、防護服、手術衣、外科用マスクおよびフェイスマスク、外科用スクラブスーツ、手術用カバー、手術用ドレープ、ラップ、パック、スポンジ、包帯、ティッシュ、シーツおよび枕カバー、汚染制御ガウン、検査ガウン、白衣、分離ガウン、経皮薬物送達、埋葬布、アンダーパッド、手順パック、熱パック、造孔術袋ライナー、固定テープ、インキュベーターマットレス、滅菌ラップ（ＣＳＲラップ）、創部のケア、冷／熱パック、パッチ等の薬物送達システムを含む群から選択される。
【０２４４】
好ましくは、フィルタ製品は、ガソリンフィルタ、オイルフィルタ、エアーフィルタ、水フィルタ、コーヒーフィルタ、ティーバッグ、製薬業界フィルタ、鉱物処理フィルタ、液体カートリッジおよびバッグフィルター、真空バッグ、アレルゲン膜並びに不織布層を有する積層体を含む群から選択される。
【０２４５】
好ましくは、ジオテキスタイル製品は、土壌安定剤および車道下敷き、基盤安定剤、砂防、運河の建設、排水システム、ジオメンブレンの保護、霜保護、農業マルチ、池および運河の水の障壁、排水タイル用砂の浸透障壁並びに埋立ライナーを含む群から選択される。
【０２４６】
好ましくは、農業および園芸産物は、作物カバー、植物保護、シードブランケット、雑草防除用布、温室シェーディング、根制御バッグ、生分解性の植木鉢、キャピラリーマット、並びに景観生地を含む群から選択される。
【０２４７】
好ましくは、衣料品、靴および荷物の製品は、オーバーコートの前部、襟、フェーシング、ウエストバンド、下襟等の芯地、使い捨て下着、靴紐のアイレット補強、運動靴およびサンダルの強化および中底ライニングのような靴の構成要素、バッグ部品、接着剤、組成物および（洗浄）ケアラベルを含む群から選択される。
【０２４８】
好ましくは、包装製品は、乾燥剤の包装、吸着剤の包装、ギフトボックス、ファイルボックス、不織布バッグ、ブックカバー、封筒、エクスプレス封筒、宅配便の袋等の芯地を含む群から選択される。
【０２４９】
好ましくは、家庭用および工業用製品は、研磨剤、ポケットスプリング用のポケット布、分離層、スプリングカバー、トップカバー、キルト裏地、羽毛布団カバー、枕カバー等のシーツおよび枕カバー、ブラインド／カーテン、散布ラグ、カーペットタイル、バスマット等のカーペット／カーペット裏地、被覆および分離材、洗剤パウチ、布柔軟剤シート、床材、内側ライニング、クッション用逆ファブリック、ダストカバー、スプリングカバー、プルストリップ等の家具／室内装飾品、モップ、テーブルリネン、紅茶およびコーヒーバッグ、真空掃除バッグ、壁カバー、家庭用ケアティッシュ、床ケアティッシュ、クリーニングティッシュ、ペットケアティッシュ等のようなティッシュ、自動車建物、ケーブルラッピング、土木、ろ過包装、防護服、一次および二次カーペット裏地、複合材料、海洋帆ラミネート、テーブルカバーラミネート、チョップドストランドマット（ｃｈｏｐｐｅｄ  ｓｔｒａｎｄ  ｍａｔｓ）、機械刺繍用バッキング／安定剤、多孔性が必要とされるパッケージング、ガラス繊維バッティングのような絶縁、枕、クッション、椅子張りパディングのようなパディング、キルトまたは掛け布団内のバッティング、消費者および医療フェイスマスク、封筒、防水シート、テント、輸送（木材、スチール）ラッピング、フットカバーおよびカバーオールのような使い捨てウェア、並びに耐候性ハウスラップを含む群から選択される。
【０２５０】
好ましくは、建造物は、ハウスラップ、アスファルトオーバーレイ、道路および鉄道のベッド、ゴルフおよびテニスコート、壁装バッキング、音響壁装材、屋根材およびタイル下敷き、土壌安定剤および車道下敷き、基盤安定剤、砂防、運河建設、排水システム、ジオメンブレンの保護、霜保護、農業マルチ、池および運河の水障壁、並びに排水タイル用砂の浸透障壁を含む群から選択される。
【０２５１】
以下の実施例はさらに本発明を説明することができるが、例示的な実施形態に本発明を限定するものではない。以下の例は、少なくとも１つの表面反応性白色無機物質の全揮発性物質の減少、吸湿感受性の減少および親水性の減少並びに本発明のポリマー組成物から調製されたファイバおよび／またはフィラメントおよび／またはフィルムおよび／またはスレッド表面反応性白色無機物質の良好な機械的特性を示す。
【実施例】
【０２５２】
測定方法
実施例および特許請求の範囲で付与したパラメータを評価するために以下の測定方法を使用する。
【０２５３】
総揮発性物質の測定
本願の目的に対し、無機充填材と関連しており、２５から３５０℃の温度範囲にわたり放出される「全揮発性物質」は、熱重量（ＴＧＡ）曲線上で読み取られた温度範囲にわたる無機充填材サンプルの質量損失％に応じて特徴づけられる。
【０２５４】
ＴＧＡ分析方法は、高い精度で質量の損失および揮発性物質発生温度に関する情報を提供し、一般的な知識である。それは、例えば、「Ｐｒｉｎｃｉｐｌｅｓ  ｏｆ  Ｉｎｓｔｒｕｍｅｎｔａｌ  ａｎａｌｙｓｉｓ」、第５版、Ｓｋｏｏｇ、Ｈｏｌｌｅｒ、Ｎｉｅｍａｎ、１９９８(初版１９９２)３１章、７９８から８００頁および他の多くの一般的に知られている参考文献に記載されている。本発明においては、熱重量分析（ＴＧＡ）は、７０ｍｌ／分の気流下で５００＋／−５０ｍｇのサンプルおよび２０℃／分の速度で２５から３５０℃の走査温度に基づいてＭｅｔｔｌｅｒ  Ｔｏｌｅｄｏ  ＴＧＡ  ８５１を使用して実行される。
【０２５５】
当業者は、以下のようにＴＧＡ曲線を分析することによって「揮発性物質発生温度」を決定することができる。即ち、ＴＧＡ曲線の一次導関数を得、１５０および３５０℃の間のその上の変曲点を識別する。横線に対し４５°を超える接線の勾配値を持つ変曲点のうち、２００℃を超える最低の関連する温度を有するものを識別する。一次導関数曲線のこの最低温度の変曲点に関連した温度値が「揮発性物質発生温度」である。
【０２５６】
ＴＧＡ曲線上で放出される「全揮発性物質」をＳｔａｒｅ  ＳＷ  ９．０１ソフトウェアを用いて決定する。このソフトウェアを使用して、元のサンプルに対する％値の質量損失を得るために元のサンプル重量に対し該曲線をまず標準化する。その後、２５から３５０℃の温度範囲を選択し、水平段階（ドイツ語：「Ｓｔｕｆｅ  ｈｏｒｉｚｏｎｔａｌ」）オプションが、選択された温度範囲にわたって質量損失％を得るために選択される。
【０２５７】
粒状物質の粒径分布（直径＜Ｘを有する質量％の粒子）および重量メジアン径（ｄ５０）
本明細書で使用され、当該分野において一般に定義されるように、「ｄ５０」値をＭｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）５１００を使用して行われた測定に基づいて決定し、粒子体積または質量の５０％（重心）が指定した値に等しい直径を有する粒子で占めているサイズとして定義する。
【０２５８】
その方法および装置は当業者に知られており、一般に充填材および顔料の粒径を決定するために使用される。測定は０．１重量％のＮａ４Ｐ２Ｏ７の水溶液中で行われる。サンプルは高速スターラーおよび超音波を用いて分散される。
【０２５９】
材料のＢＥＴ比表面積
本明細書全体を通して、無機充填材の比表面積（ｍ２／ｇで表される）はＢＥＴ法（吸着ガスとして窒素を使用して）を用いて決定され、該ＢＥＴ法は当業者に周知である（ＩＳＯ９２７７：１９９５）。無機充填材の全表面積は（ｍ２で表される）は、処理前に無機充填材の比表面積および質量（ｇで表される）を乗算することによって得られる。
【０２６０】
吸湿性
本発明の意味における用語「吸湿感受性」は無機充填材の表面に吸着された水分の量を指し、＋２３℃（±２℃）の温度で２．５時間、それぞれ相対湿度１０および８５％の大気に暴露した後、水分（ｍｇ）／乾燥した処理された無機充填材製品（ｇ）で決定される。処理された無機充填材製品を、まず相対湿度１０％の雰囲気に２．５時間維持し、次いで、雰囲気を相対湿度８５％に変更して、そこでサンプルをさらに２．５時間維持する。次いで、１０％および８５％の相対湿度の間の重量増加を、水分（ｍｇ）／乾燥した処理された無機充填材製品（ｇ）で表される吸湿性を計算するために使用する。機器の空試験値を、０．１５から０．２ｍｇ／ｇ、例えば０．１９ｍｇ／ｇであると決定した。以下に概説するような実施例の結果は正味値、即ち、測定値−空試験値である。
【０２６１】
親水性
無機充填材製品の「親水性」は、無機充填材製品が家庭用茶ふるいを通過させることによって水／エタノール混合物の表面上に堆積される場合には、無機充填材製品の大半の沈降のために必要な体積／体積ベースの水／エタノール混合物中での最小の水対エタノール比を測定することにより２３℃で評価される。体積／体積ベースはそれらを一緒に混合する前の両方の別々の液体の体積に関連しており、混合物の体積収縮を含まない。＋２３℃での評価は＋２３℃±２℃の温度を指す。
【０２６２】
８：２の体積比の水／エタノール混合物は、典型的には、「Ｈａｎｄｂｏｏｋ  ｏｆ  Ｃｈｅｍｉｓｔｒｙ  ａｎｄ  Ｐｈｙｓｉｃｓ」、第８４版、Ｄａｖｉｄ  Ｒ．  Ｌｉｄｅ、２００３年 (初版１９１３年）に記載されたように、＋２３℃±２℃で測定された４１ｍＮ／ｍの表面張力を有し、６：４の体積比の水／エタノール混合物は典型的には２６ｍＮ／ｍの表面張力を有する。
【０２６３】
電位差滴定
サンプルを電位差滴定により分析する。サンプルは、加熱下、イソプロパノール、エタノールおよびアセトンの混合物に溶解し、０．１モル／Ｌの水酸化カリウムエタノール溶液で滴定する。
【０２６４】
典型的には誘導体は２つの主なシグナルを示した。最初のものは酸性領域（ｐＨ５および６の間）にあり、２番目のものはｐＨ１０および１１．５の間にある。リン酸モノエステルおよびリン酸ジエステルのモル比を、書籍「Ｄ．  Ｃ．  Ｃｕｌｌｕｍ、Ｓｐｒｉｎｇｅｒ、１９９４によるＩｎｔｒｏｄｕｃｔｉｏｎ  ｔｏ  Ｓｕｒｆａｃｔａｎｔ  Ａｎａｌｙｓｉｓ」で説明された、提案の化学量論に基づいて決定する。
【０２６５】
リン酸トリエステルの含有量は、実際のサンプル重量からリン酸モノエステルおよびリン酸ジエステルの計算量を減算することにより推定される。すべてのサンプルについて、リン酸トリエステルの量は１０モル％未満である。
【０２６６】
ダート（ｄａｒｔ）ドロップ試験
ダートドロップ試験はＡＳＴＭ  Ｄ１７０９／Ａに従って測定される。
【０２６７】
輝度Ｒ４５７
輝度Ｒ４５７はＩＳＯ２４６９に従って測定される。
【０２６８】
炭酸カルシウム含有材料の湿度測定
２２０℃のオーブン中の水分を脱着し、１０分間１００ｍｌ／分で乾燥Ｎ２を使用してＫＦ電量計（ＭｅｔｔｌｅｒオーブンＤＯ  ０３３７と組み合わせたＭｅｔｔｌｅｒ  Ｔｏｌｅｄｏ電量ＫＦ  Ｔｉｔｒａｔｏｒ  Ｃ３０）に連続的にそれを通すカールフィッシャー電量滴定法に従って炭酸カルシウム含有材料の湿度を測定する。水を用いた較正曲線を用意する必要があり、サンプルなしでの１０分間のガス流の障害を考慮しなければならない。
【０２６９】
フィラメントサンプルに行われた測定
滴定量または線密度［ｄｔｅｘ］を、ＥＮ  ＩＳＯ  ２０６２に従って測定でき、１０,０００ｍヤーン（ｙａｒｎ）のグラムにおける重量に対応する。２５または１００メートルのサンプルを０．５ｃＮ／ｔｅｘのプリテンション（ｐｒｅｔｅｎｓｉｏｎ）の下で標準的なリールに巻き取り、分析スケール上で重み付けする。次いで、１０,０００ｍのヤーンの長さ当たりのグラム数を計算する。
【０２７０】
引っ張り強さを破壊力および線密度から計算し、ｔｅｘ当たりのセンチニュートン［ｃＮ／ｔｅｘ］で表す。一定の延伸速度でダイナモメータ上で試験を行い、この試験の適用規格はＥＮ  ＩＳＯ  ５０７９およびＡＳＴＭ  Ｄ  ３８２２である。
【０２７１】
破断時の破壊力および伸び：破壊力はヤーンを破壊するためにヤーンに適用することが必要な力である。これはニュートン［Ｎ］で表される。破断伸びは破断点までヤーンを延伸して生じた長さの増加分である。これはその最初の長さの割合［％］として表される。
【０２７２】
引張指数は引っ張り強さ［ｃＮ／ｔｅｘ］および破断時の伸び［％］の平方根との積である。
【０２７３】
不織布サンプルに行われた測定
布重量または単位面積当たりの質量［ｇ／ｍ２］をＥＮ  ＩＳＯ  ９８６４に従って測定する。
【０２７４】
ジオテキスタイルの引張特性を、引張試験機上で２００ｍｍの幅および１００ｍｍの長さを有する幅広のストリップを使用して、ＥＮ  ＩＳＯ  １０３１９に従って測定する。
【０２７５】
引張強さ［ｋＮ／ｍ］および最大負荷伸び［％］を機械方向（ＭＤ）および幅方向（ＣＤ）で測定する。ＥＮ  ＩＳＯ  １０３１９に従うエネルギー値を引張強度（ＭＤ＋ＣＤ）／２により計算する。
【０２７６】
［ｋＮ］で表される静的穿刺抵抗（ＣＢＲテスト）をＥＮ  ＩＳＯ  １２２３６に従って測定する。この方法は、ジオシンセティックスを介してフラットエンディド（ｆｌａｔ−ｅｎｄｅｄ）のプランジャーを押すのに必要な力を測定することによる、穿刺抵抗の決定を特定する。
【０２７７】
ファイバおよびマスターバッチの［％］で表される灰分を、５７０℃で２時間焼却炉に入れた焼却るつぼ内のサンプルの焼却によって決定する。灰分は残りの無機残留物の合計量として測定される。
【０２７８】
［実施例１］
この実施例は、本発明による炭酸カルシウム含有材料の調製に関する。
【０２７９】
水平ボールミル（Ｄｙｎｏｍｉｌｌ）における水道水中で２５重量％で湿式粉砕し、噴霧乾燥した、約１．６ミクロンのｄ５０、４．１ｍ２／ｇの比表面積、９４．５％の輝度Ｒ４５７および０．０５重量％の湿度を特色とする、イタリア、カラーラからの５００ｇの湿式粉砕し、噴霧乾燥した大理石をＭＴＩミキサーに加えた。サンプルを、１２０℃、３０００ｒｐｍで１０分間活性化した。その後、処理剤（リン酸モノエステルおよびリン酸ジエステル並びに場合によりリン酸トリエステルおよび／またはリン酸）を表１に示される量でミキサーに導入した。ミキサーの内容物を１２０℃で３０００ｒｐｍの攪拌速度下、１０分間混合した。
【０２８０】
その後、サンプルを密閉プラスチック袋中に保存した。分析のためにサンプルを密閉プラスチック袋から直接取り出して、すぐに分析した。
【０２８１】
【表１】
2016513159.tif 000003
【０２８２】
ＴＡ１は２−エチルヘキシルリン酸のモノエステルおよびジエステルの混合物に関する。リン酸モノエステルおよびリン酸ジエステルの間の比率は６５モル％：３５モル％である。トリエステルの含有量は１０重量％未満である。
【０２８３】
ＴＡ２は２−オクチルデカンリン酸モノエステルおよびジエステルの混合物に関する。リン酸モノエステルおよびリン酸ジエステルの間の比率は６３モル％：３７モル％である。トリエステルの含有量は１０重量％未満である。
【０２８４】
ＴＡ３は２−オクチル−１−ドデカンリン酸モノエステルおよびジエステルの混合物に関する。リン酸モノエステルおよびリン酸ジエステルの間の比率は４５モル％：５５モル％である。トリエステルの含有量は１０重量％未満である。
【０２８５】
前述のように得られた材料をその後分析し、結果を表２に概説する。
【０２８６】
【表２】
2016513159.tif 000004
【０２８７】
表２に示すデータから、本発明の炭酸カルシウム含有材料は優れた特性を示すことを推測できる。特に、本発明の炭酸カルシウム含有材料は、０．８ｍｇ／ｇ未満の吸湿感受性、≧２５０℃の揮発性物質発生温度、および水：エタノールの体積比が８：２（８０体積／体積％の水）より小さい親水性を有することが示される。
【０２８８】
［実施例２］
この実施例は、炭酸カルシウム含有材料および少なくとも１つのポリマー樹脂を含むインフレーションフィルムの製造に関する。
【０２８９】
得られたフィルムの全重量に基づいて、インフレーションフィルムのポリマー組成物に関する詳細が表３に記載される。
【０２９０】
【表３】
2016513159.tif 000005
【０２９１】
インフレーションフィルムを調製するために使用されるポリマー組成物を、その後、得られたフィルムの全重量に基づき、２０重量％の炭酸カルシウム含有材料まで希釈した。
【０２９２】
＊１  ポリマー樹脂は、Ｄｏｗ  Ｃｈｅｍｉｃａｌ  Ｃｏｍｐａｎｙ、即ちＤｏｗ  ヨーロッパ社、ホルゲン、スイスからＤｏｗｌｅｘ  ＮＧ  ５０５６Ｇとして市販されている直鎖状低密度ポリエチレン樹脂（ＬＬＤＰＥ）に関する。
【０２９３】
＊２  処理された炭酸塩Ａは、１．７μｍのメジアン径（ｄ５０）および６．８μｍのトップカット（ｄ９８）を有する疎水性、脂肪酸表面処理乾燥重質炭酸カルシウム（イタリアの大理石）であり、粒子の５７重量％が２μｍ未満の直径を有する。
【０２９４】
ポリマー組成物Ｆ０は、純粋なポリマー樹脂のみを含み、炭酸カルシウム含有材料は含まれない。
【０２９５】
インフレーションフィルムは、３７．５ｇ／ｍ２の膜坪量および４０μｍの膜厚を有するコリン（Ｃｏｌｌｉｎ）インフレーションフィルムライン上で調製した。
【０２９６】
図１に示すような本発明の実施例に従うファイバおよび／またはフィラメントおよび／またはフィルムおよび／またはスレッドは優れた機械的特性を示す。
【０２９７】
図１は、本発明のポリマー組成物を含む本発明のファイバおよび／またはフィラメントおよび／またはフィルムおよび／またはスレッドがダートドロップ中で増加した値を示す。特に、本発明の実施例に従うファイバおよび／またはフィラメントおよび／またはフィルムおよび／またはスレッドのダートドロップに対し決定された値が標準サンプル（Ｆ１）に対して決定された値と同様にポリマー樹脂（Ｆ０）のみからなるサンプルに対し決定された値よりも有意に高いことが示される。
【０２９８】
さらに、本発明のポリマー組成物を含み、かつ、ファイバおよび／またはフィラメントおよび／またはフィルムおよび／またはスレッドを調製するために使用されるポリマー混合物は、表４から収集することができるように、優れたフィルタの圧力値（ＦＰＶ）も示すことが認められる。
【０２９９】
【表４】
2016513159.tif 000006
【０３００】
［比較例３］
この例は板状非表面反応性ケイ酸塩含有材料の調製に関する。
【０３０１】
約９．３ミクロンのｄ５０および５．５ｍ２／ｇの比表面積および＜１重量％の湿度を特色とするマイカＴＭ（Ａｓｐａｎｇｅｒ  Ｂｅｒｇｂａｕ  ｕｎｄ  Ｍｉｎｅｒａｌｗｅｒｋｅ社、アスパング、オーストリア）５００ｇをＭＴＩミキサーに添加した。このサンプルを１２０℃、３０００ｒｐｍで１０分間活性化した。その後、処理剤ＴＡ３（表１の下の説明を参照されたい）を、表５（試験４）に示すように、マイカＴＭに対して０．６重量％の量でミキサーに導入した。ミキサーの内容物を１２０℃で３０００ｒｐｍでの撹拌速度下、１０分間混合した。続いて、サンプルを密閉プラスチック袋に保管した。分析のために試料を密閉プラスチック袋から直接取り出して、すぐに分析した。
【０３０２】
参考のために、約９．３ミクロンのｄ５０および５．５ｍ２／ｇの比表面積および＜１重量％の湿度を特色とするマイカＴＭ（Ａｓｐａｎｇｅｒ  Ｂｅｒｇｂａｕ  ｕｎｄ  Ｍｉｎｅｒａｌｗｅｒｋｅ社、アスパング、オーストリア）５００ｇをＭＴＩミキサーに添加した。また、表５（試験５）に示すように、処理剤をミキサーに導入しなかった。このサンプルを１２０℃、３０００ｒｐｍで１０分間活性化した。その後、サンプルを１２０℃で３０００ｒｐｍでの撹拌速度下、１０分間さらに混合した。続いて、サンプルを密閉プラスチック袋に保管した。分析のために試料を密閉プラスチック袋から直接取り出して、すぐに分析した。
【０３０３】
【表５】
2016513159.tif 000007
【０３０４】
その後、上記で得られた材料の各々のサンプルを分析し、結果を表６に概説した。各サンプルから、２つの別々の測定を行った。
【０３０５】
【表６】
2016513159.tif 000008
【０３０６】
表６に与えられたデータから、本発明に対し定義されたような表面反応性でない無機物質は、上記の本発明のサンプルＩＥ３（０．５６ｍｇ／ｇ、上記の表２を参照されたい）と比較して、はるかに高い吸湿感受性（サンプルＰＡ４の２．１８および２．１９ｍｇ／ｇ）を示すことが推量できる。表面処理マイカの吸湿感受性（サンプルＰＡ４の２．１８および２．１９ｍｇ／ｇ）は、基準サンプルＰＡ５（２．５５および２．６５ｍｇ／ｇ）について測定されたものとほぼ同程度に高い。
【０３０７】
［実施例４］
この実施例は、本発明に従った表面処理充填材生成物および少なくとも１つのポリマー樹脂を含む不織布の調製に関する。
【０３０８】
その後、本発明に従ったＣａＣＯ３を含む前記不織布のサンプルおよび従来技術のＣａＣＯ３を含む不織布のサンプルを表７および８で比較する。異なる量の充填されたマスターバッチをさらにポリプロピレン（ＰＰ  ＨＦ４２０ＦＢ、ＭＦＲ１９ｇ／１０分（２３０℃、２．１６ｋｇ、ＩＳＯ  １１３３）を有するＢｏｒｅａｌｉｓからのホモポリプロピレン）と混合し、不織布をこれらの混合物から作成した。
【０３０９】
【表７】
2016513159.tif 000009
【０３１０】
【表８】
2016513159.tif 000010
【０３１１】
７０％ＭＢ発明１はＭＦＲ３７ｇ／１０分（２３０℃、２．１６ｋｇ、ＩＳＯ  １１３３）を有するＢｏｒｅａｌｉｓからの２８重量％のＰＰ  ＨＨ４５０  ＦＢホモポリプロピレン、２重量％のＢＡＳＦからのＩｒｇａｓｔａｂ  ＦＳ３０１処理および熱安定剤、および７０重量％の本発明に従ったＣａＣＯ３のマスターバッチ７０重量％を指し、ここで、処理されたＣａＣＯ３は１．７μｍのメジアン粒径ｄ５０および６μｍのｄ９８のトップカットを有する。
【０３１２】
ＣａＣＯ３の処理：０．８重量％の２−オクチル−１−ドデカンリン酸モノエステルおよびジエステル。リン酸モノエステルおよびリン酸ジエステルの間の比は４５モル％：５５モル％である。リン酸トリエステルの含有量は１０重量％未満である。５００ｇの噴霧乾燥した炭酸カルシウム含有充填材をＭＴＩミキサーに添加し、サンプルを１２０℃、３０００ｒｐｍで１０分間活性化した。その後、２−オクチル−１−ドデカンリン酸モノエステルおよびジエステルを０．８重量％の量でミキサーに導入した。ミキサーの内容物を３０００ｒｐｍでの撹拌速度下、１２０℃で１０分間混合した。
【０３１３】
得られた表面処理充填材生成物を密閉プラスチック袋中に保存した。分析のためにサンプルを密閉プラスチック袋から取り出して、すぐに分析した。Ｔ発生：２７５℃；吸湿性：０．７５ｍｇ／ｇ。
【０３１４】
７０％ＭＡ  ＰＡ１は、ＭＦＲ３７ｇ／１０分（２３０℃、２．１６ｋｇ、ＩＳＯ  １１３３）を有するＢｏｒｅａｌｉｓからの２８重量％のＰＰ  ＨＨ４５０  ＦＢホモポリプロピレン、２重量％のＢＡＳＦからのＩｒｇａｓｔａｂ  ＦＳ３０１処理および熱安定剤、および７０重量％の従来技術の湿式粉砕表面処理ＣａＣＯ３のマスターバッチ７０重量％を指し、処理されたＣａＣＯ３は１．７μｍのメジアン粒径ｄ５０および６μｍのｄ９８のトップカットを有する。
【０３１５】
表７および８の実施例２から分かるように、ポリプロピレン不織布のサンプルは本発明に従ったＣａＣＯ３を含み、表７および８の実施例３に見られるように、従来技術のＣａＣＯ３を含むポリプロピレン不織布のサンプルは未充填ポリプロピレンＰＰ  ＨＦ４２０ＦＢである実施例１に比べてわずかに低下した機械的特性を有する良好な品質で製造できる。
【０３１６】
前述のポリプロピレンは唯一のものでなく、他のＰＰポリマーもしくはＰＥポリマーまたはＰＰおよびＰＥのポリマーの混合物が本発明のＣａＣＯ３を含むマスターバッチを製造するために使用されるだけでなく、適切であることは本発明の範囲内にある。
【図１】
2016513159.tif 000011
【国際調査報告】
2016513159.tif 000012
2016513159.tif 000013